(57)【要約】  基材と、その主表面上の第１層とを含む物品であって、この第１層は、第１ランダムナノ構造化表面を有し、第１層は０．５マイクロメートルまでの平均厚さを有する。物品の実施形態は、例えばディスプレイ用途（例えば液晶ディスプレイ（ＬＣＤ）、発光ダイオード（ＬＥＤ）ディスプレイ、又はプラズマディスプレイ）；光抽出；電磁干渉（ＥＭＩ）遮蔽、眼科用レンズ；フェイスシールドレンズ若しくはフィルム；ウィンドウフィルム；建築用途の反射防止；及び建築用途又は交通標識７で有用である。
2014509967.tif 000002
【特許請求の範囲】
【請求項１】
第１主表面、及び概して反対側の第２主表面を有する基材と、前記第１主表面上の第１層とを含む物品であって、前記第１層は第１ランダムナノ構造化表面を有し、前記第１層は０．５マイクロメートルまでの平均厚さを有する、物品。
【請求項２】
前記第１層がマトリックス及びナノスケール分散相を含む、請求項１に記載の物品。
【請求項３】
前記マトリックスが高分子マトリックスである、請求項２に記載の物品。
【請求項４】
前記第１層が０．１５マイクロメートルまでの平均厚さを有する、請求項１〜３のいずれか一項に記載の物品。
【請求項５】
前記第１ランダムナノ構造化表面が異方性である、請求項１〜４のいずれか一項に記載の物品。
【請求項６】
前記第１ランダムナノ構造化異方性表面が、１％未満の反射率（％）を有する、請求項５に記載の物品。
【請求項７】
前記基材の前記第１主表面と前記第１層の間に配置された機能層を更に含み、前記機能層が、透明な導電層又はガスバリア層のうちの少なくとも１つである、請求項１〜６のいずれか一項に記載の物品。
【請求項８】
前記第１ランダムナノ構造化表面上に配置された機能層を更に含み、前記機能層が、透明な導電層又はガスバリア層のうちの少なくとも１つである、請求項１〜６のいずれか一項に記載の物品。
【請求項９】
前記基材の前記第２主表面上に第２層を更に含み、前記第２層がランダムナノ構造化表面を有し、前記第２層が０．５マイクロメートルまでの平均厚さを有する、請求項１〜８のいずれか一項に記載の物品。
【請求項１０】
前記基材の前記第２主表面と前記第２層の間に配置された機能層を更に含み、前記機能層が透明な導電層又はガスバリア層のうちの少なくとも１つである、請求項９に記載の物品。
【請求項１１】
前記第２ランダムナノ構造化表面上に配置された機能層を更に含み、前記機能層が透明な導電層又はガスバリア層のうちの少なくとも１つである、請求項９に記載の物品。
【発明の詳細な説明】
【技術分野】
【０００１】
（関連出願の相互参照）
本出願は２０１１年３月１４日出願の米国特許仮出願第６１／４５２４３０号の利益を主張するものであり、その開示の全容をここに援用するものである。
【背景技術】
【０００２】
光が１つの媒体から他へと移動するときは、光の一部が２つの媒体間の境界面に反射される。例えば、典型的には、透明なプラスチック基材上で光っている光の約４〜５％が上面で反射される。
【０００３】
高分子材料の反射を低減するために様々なアプローチが採用されている。１つのアプローチは、反射防止コーティングを使用することであり、例えば反射を低減するために、対照的な屈折率の交互の層を備える、透明な薄膜構造体からなる多層反射コーティングを使用することである。しかしながら多層反射防止用コーティング技術により広帯域の反射防止を達成することは難しい。
【０００４】
他のアプローチは、広帯域反射防止のために、サブ波長表面構造体（サブ波長スケールの表面グレーティングなど）を使用することを伴う。リソグラフィなどでサブ波長表面構造体を作製する方法は、比較的複雑かつ費用がかかる傾向にある。加えて、サブ波長スケールの表面グレーティングを用いるロール・ツー・ロールプロセスからの高次回折を最低限に抑えた、一貫して低反射性である広帯域反射防止を得ることは困難ではある。比較的低反射（すなわち可視範囲にわたる平均反射が０．５％未満）で、低複屈折（すなわち光遅延値が２００ｎｍ未満）で、反射防止用特性を有するようなものなど高性能で、低干渉縞をもたらす方法が望まれている。
【発明の概要】
【課題を解決するための手段】
【０００５】
一態様では、本開示は、第１主表面、及び概して反対側の第２主表面を有する基材と、第１主表面上の第１層とを含む物品であって、この第１層は第１ランダムナノ構造化表面を有し、この第１層は０．５マイクロメートルまで（一部の実施形態では０．４マイクロメートル、０．３マイクロメートル、０．２５マイクロメートル、０．２マイクロメートル、０．１５マイクロメートル、０．１マイクロメートル、又は更には０．０７５マイクロメートルまで）の平均厚さを有する。
【０００６】
一部の実施形態では、本明細書に記載の物品は、第１層の厚さが１．２５マイクロメートルである場合、同じ物品と比較して、少なくとも５０（一部の実施形態では少なくとも７５）％低減されている、第１層と基材の第１主表面の間の干渉縞の出現を呈する。
【０００７】
必要に応じて、本明細書に記載の物品は、基材の第１主表面と第１層の間に配置された機能層（すなわち透明な導電層又はガスバリア層のうちの少なくとも１つ）を更に含む。必要に応じて、本明細書に記載の物品は、第１ランダムナノ構造化表面上に配置された機能層（すなわち透明な導電層又はガスバリア層のうちの少なくとも１つ）を更に含む。
【０００８】
必要に応じて、本明細書に記載の物品は、基材の第２主表面上に第２層を更に含み、この第２層はランダムナノ構造化表面を有する。必要に応じて、本明細書に記載の物品は、基材の第２主表面と第２層の間に配置された機能層（すなわち透明な導電層又はガスバリア層のうちの少なくとも１つ）を更に含む。必要に応じて、本明細書に記載の物品は、第２ランダムナノ構造化表面上に配置された機能層（すなわち透明な導電層又はガスバリア層のうちの少なくとも１つ）を更に含む。
【０００９】
本明細書に記載のランダムナノ構造化物品は、高性能で、低干渉縞の反射防止光学物品の作製に使用することができる。機能層（すなわち透明な導電層又はガスバリア層のうちの少なくとも１つ）は、ランダムナノ構造化表面上に配置され、このナノ構造化物品はまた、干渉縞と、基材から機能層内に（逆もまた同様）ナノ構造化表面層を通る境界面の反射とを最小限に抑え、光学性能を大きく強化することができる。
【００１０】
本発明に記載される物品の実施形態は、ディスプレイ用途（例えば液晶ディスプレイ（ＬＣＤ）、発光ダイオード（ＬＥＤ）ディスプレイ、又はプラズマディスプレイ）、光抽出、電磁干渉（ＥＭＩ）遮蔽、眼科用レンズ、フェイスシールドレンズ若しくはフィルム、ウィンドウフィルム、建築用途の反射防止、並びに建築用途若しくは交通標識を含む多くの用途で有用である。本明細書に記載のナノ構造化物品はまた、ソーラー用途（ソーラーフィルムなど）で有用である。それらは、例えば、太陽熱高温液体／空気加熱パネル、又は任意の太陽エネルギー吸収デバイスのフロント面として、追加のナノスケール表面構造体を備えるマイクロ若しくはマクロ−コラムを有する太陽熱吸収表面用に、アモルファスシリカ光電池又はＣＩＧＳ光電池で作製された可撓性太陽光電池のフロント面用に、及び可撓性光電池の上面に適用されたフィルムのフロント面用に使用することができる。
【図面の簡単な説明】
【００１１】
【図１】本開示において有用なコーティング装置の第１部分斜視図。
【図２】異なる視点からとられた、図１の装置の第２部分斜視図。
【図３】そのガス含有チャンバから取り外された、コーティング装置の他の実施形態の部分斜視図。
【図４】異なる視点からとられた、図３の装置の第２部分斜視図。
【図５】本明細書に記載される例示的な低干渉縞のナノ構造化反射防止物品を用いるディスプレイの概略断面図。
【発明を実施するための形態】
【００１２】
代表的な基材には、高分子基材、ガラス基材又は窓、及び機能デバイス（例えば有機発光ダイオード（ＯＬＥＤ）、ディスプレイ、及び光起電性デバイス）が挙げられる。典型的には、基材は、約１２．７マイクロメートル（０．０００５インチ）〜約７６２マイクロメートル（０．０３インチ）の範囲の厚さを有するが、他の厚さもまた有用であり得る。
【００１３】
基材用の代表的な高分子材料としては、ポリエチレンテレフタレート（ＰＥＴ）、ポリスチレン、アクリロニトリルブタジエンスチレン、ポリ塩化ビニル、ポリ塩化ビニリデン、ポリカーボネート、ポリアクリレート、熱可塑性樹脂ポリウレタン、ポリビニルアセテート、ポリアミド、ポリイミド、ポリプロピレン、ポリエステル、ポリエチレン、ポリ（メチルメタクリレート）、ポリエチレンナフタレート、スチレンアクリロニトリル、シリコーン−ポリオキサミドポリマー、フルオロポリマー、三酢酸セルロース、環状オレフィンコポリマー、及び熱可塑性樹脂エラストマーが挙げられる。半結晶性ポリマー（ポリエチレンテレフタレート（ＰＥＴ）など）は、良好な機械的強度及び寸法安定性を必要とする用途に特に望ましい場合がある。他の光学フィルム用途には、低複屈折高分子基材、例えば三酢酸セルロース、ポリ（メチルメタクリレート）、ポリカーボネート、及び環状オレフィンコポリマーは、配向によって誘発される偏光、又は、他の光学構成要素（偏光子、電磁波シールド部、又は光学ディスプレイデバイスにおける静電容量式タッチ機能層など）との二色性干渉を最小限に抑える若しくは回避するのに特に望ましい場合がある。
【００１４】
高分子基材は、例えば溶融押出成形注型、溶融押出成形カレンダー工法、二軸延伸を伴う溶融押出成形、吹込みフィルムプロセス、及び必要に応じて二軸延伸を伴う溶媒注型によって形成することができる。一部の実施形態では、基材は、低いヘイズ（１％未満など）及び低複屈折（光遅延値が５０ｎｍ未満など）を備え、非常に透明（例えば、可視スペクトルにおいて少なくとも９０％の透過率）である。一部の実施形態では、基材は微細構造化表面又は充填剤を有し、曇っている、すなわち拡散性外観をもたらす。
【００１５】
必要に応じて、基材は偏光子（反射性偏光子又は吸収型偏光子など）である。様々な偏光子薄膜は、例えば全複屈折光学層、部分複屈折光学層又は全等方光学層の何らかの組み合わせから構成される多層光学薄膜など、基材として使用されてもよい。多層光学薄膜は、１０個以内の層、数百、又は更には数千の層を有することができる。代表的な多層偏光薄膜としては、ディスプレイパネルにおいて輝度を向上させる及び／又はグレアを低減させるために、液晶ディスプレイ装置などの、広範な用途において使用されるものが挙げられる。偏光薄膜は、サングラスに用いることで光強度及びグレアを低減するタイプであってもよい。偏光薄膜は、偏光薄膜、反射性偏光薄膜、吸収性偏光薄膜、拡散体薄膜、輝度向上フィルム、回転フィルム、ミラーフィルム又はこれらの組み合わせを含み得る。代表的な反射偏光薄膜としては、米国特許第５，８２５，５４３号（Ｏｕｄｅｒｋｉｒｋら）、同第５，８６７，３１６号（Ｃａｒｌｓｏｎら）、同第５，８８２，７７４号（Ｊｏｎｚａら）、同第６，３５２，７６１（Ｂ１）号（Ｈｅｂｒｉｎｋら）、同第６，３６８，６９９（Ｂ１）号（Ｇｉｌｂｅｒｔら）、及び同第６，９２７，９００（Ｂ２）号（Ｌｉｕら）、米国特許出願公開第２００６／００８４７８０（Ａ１）号（Ｈｅｂｒｉｎｋら）、及び同第２００１／００１３６６８（Ａ１）号（Ｎｅａｖｉｎら）、及びＰＣＴ公開番号ＷＯ９５／１７３０３号（Ｏｕｄｅｒｋｉｒｋら）、ＷＯ９５／１７６９１号（Ｏｕｄｅｒｋｉｒｋら）、ＷＯ９５／１７６９２号（Ｏｕｄｅｒｋｉｒｋら）、ＷＯ９５／１７６９９号（Ｏｕｄｅｒｋｉｒｋら）、ＷＯ９６／１９３４７号（Ｊｏｎｚａら）、ＷＯ９７／０１４４０号（Ｇｉｌｂｅｒｔら）、ＷＯ９９／３６２４８号（Ｎｅａｖｉｎら）、及びＷＯ９９／３６２６２号（Ｈｅｂｒｉｎｋら）に報告されているものが挙げられ、これらの開示は本明細書を援用するものである。代表的な反射偏光薄膜としては、３Ｍ  Ｃｏｍｐａｎｙ（Ｓｔ．Ｐａｕｌ，ＭＮ）により商品名「ＶＩＫＵＩＴＩ  ＤＵＡＬ  ＢＲＩＧＨＴＮＥＳＳ  ＥＮＨＡＮＣＥＤ  ＦＩＬＭ（ＤＢＥＦ）」、「ＶＩＫＵＩＴＩ  ＢＲＩＧＨＴＮＥＳＳ  ＥＮＨＡＮＣＥＤ  ＦＩＬＭ（ＢＥＦ）」、「ＶＩＫＵＩＴＩ  ＤＩＦＦＵＳＥ  ＲＥＦＬＥＣＴＩＶＥ  ＰＯＬＡＲＩＺＥＲ  ＦＩＬＭ（ＤＲＰＦ）」、「ＶＩＫＵＩＴＩ  ＥＮＨＡＮＣＥＤ  ＳＰＥＣＵＬＡＲ  ＲＥＦＬＥＣＴＯＲ（ＥＳＲ）」、及び「ＡＤＶＡＮＣＥＤ  ＰＯＬＡＲＩＺＥＲ  ＦＩＬＭ（ＡＰＦ）」で市販されているものも挙げられる。代表的な吸光偏光薄膜は、例えば、株式会社サンリッツ（東京、日本）から商品名「ＬＬＣ２−５５１８ＳＦ」で市販されている。
【００１６】
光学薄膜は、少なくとも１つの非光学層（すなわち光学薄膜の光学特性の決定に著しく関与しない層）を有してよい。この非光学層を用いて、例えば、機械特性、化学特性、又は光学特性、引裂き又は穿刺抵抗、耐候性、及び／若しくは耐溶剤性を付与する、又は向上させてよい。
【００１７】
代表的なガラス基材には、例えば融解金属床上に溶融ガラスをフローティングさせることによって作製されるような板ガラス（ソーダ石灰ガラスなど）が挙げられる。一部の実施形態（建築用途及び自動車用途など）では、ガラスのエネルギー効率を向上させるために、ガラスの表面上に低放射率（低放射）コーティングを含むのが望ましい場合がある。ガラスの電子−光学特性、触媒特性、導電特性を向上させるために、一部の実施形態では他のコーティングが望ましい場合もある。
【００１８】
典型的には、本明細書に記載のナノ構造化物品は、マトリックス（すなわち連続相）、及びマトリックス中のナノスケール分散相を含む。ナノスケール分散相に関しては、寸法は、ナノスケール分散相の約１００ｎｍ未満の最小寸法のものとする。マトリックスは例えば、高分子材料、液体樹脂、無機材料、又は合金、あるいは固溶体（混和性ポリマーを含む）を含むことができる。このマトリックスは、例えば、架橋性材料（例えば、架橋性材料は、少なくとも１つの架橋可能である材料、例えば、マルチ（メタ）アクリレート、ポリエステル、エポキシ、フルオロポリマー、ウレタン、又はシロキサン（これらはブレンド又はコポリマーを包含する）を架橋することで調製されたものである）又は熱可塑性材料（ポリカーボネート、ポリ（メタ）アクリレート、ポリエステル、ナイロン、シロキサン、フルオロポリマー、ウレタン、環状オレフィンコポリマー、三酢酸セルロース、又はジアクリル酸セルロース（これらのブレンド又はコポリマーを包含する）のうちの少なくとも１つなど）を含み得る。他のマトリックス材料は、酸化ケイ素又は炭化タングステンの少なくとも一方を含み得る。
【００１９】
有用な高分子材料には、熱可塑性樹脂及び熱硬化性樹脂が挙げられる。好適な熱可塑性物質としては、ポリエチレンテレフタレート（ＰＥＴ）、ポリスチレン、アクリロニトリルブタジエンスチレン、ポリ塩化ビニル、ポリ塩化ビニリデン、ポリカーボネート、ポリアクリレート、熱可塑性樹脂ポリウレタン、ポリビニルアセテート、ポリアミド、ポリイミド、ポリプロピレン、ポリエステル、ポリエチレン、ポリ（メチルメタクリレート）、ポリ（エチレンナフタレート）、スチレンアクリロニトリル、シリコーン−ポリオキサミドポリマー、三酢酸セルロース、フルオロポリマー、環状オレフィンコポリマー、及び熱可塑性樹脂エラストマーが挙げられる。
【００２０】
好適な熱硬化性樹脂には、アリル樹脂（（メタ）アクリレート、ポリエステルアクリレート、ウレタンアクリレート、エポキシアクリレート、及びポリエーテルアクリレートを含む）、エポキシ、熱硬化性ポリウレタン、シリコーン、又はポリシロキサン等が挙げられる。これらの樹脂は、対応するモノマー又はオリゴマーを含む、重合性組成物の反応生成物から形成され得る。
【００２１】
一実施形態では、重合性組成物は少なくとも１つのモノマー又はオリゴマーの（メタ）アクリレート、好ましくはウレタン（メタ）アクリレートを含む。典型的には、モノマー又はオリゴマーの（メタ）アクリレートはマルチ（メタ）アクリレートである。用語「（メタ）アクリレート」は、アクリル及びメタクリル酸のエステルを指すために使用され、「マルチ（メタ）アクリレート」は、一般に（メタ）アクリレートポリマーと呼ばれる、「ポリ（メタ）アクリレート」と反対に、１つ又は２つ以上の（メタ）アクリレート基を含有する分子を指す。最も多く、マルチ（メタ）アクリレートは、ジ（メタ）アクリレートであるが、例えばトリ（メタ）アクリレート、テトラ（メタ）アクリレートを採用することも意図されている。
【００２２】
好適なモノマー又はオリゴマーの（メタ）アクリレートとしては、アルキル（メタ）アクリレート、例えばメチル（メタ）アクリレート、エチル（メタ）アクリレート、１−プロピル（メタ）アクリレート、及びｔ−ブチル（メタ）アクリレートが挙げられる。アクリレートとしては、（メタ）アクリル酸の（フルオロ）アルキルエステルモノマー、一部が、又は完全にフッ素化されているモノマー（トリフルオロエチル（メタ）アクリレートなど）を含んでもよい。
【００２３】
市販のマルチ（メタ）アクリレート樹脂の例としては、例えば、三菱レイヨン株式会社（東京、日本）から商品名「ＤＩＡＢＥＡＭ」で入手可能なもの；Ｎａｇａｓｅ  ＆  Ｃｏｍｐａｎｙ（Ｎｅｗ  Ｙｏｒｋ，ＮＹ）から商品名「ＤＩＮＡＣＯＬ」で入手可能なもの；新中村化学工業株式会社（和歌山、日本）から商品名「ＮＫ  ＥＳＴＥＲ」で入手可能なもの；大日本インキ化学工業（東京、日本）から商品名「ＵＮＩＤＩＣ」で入手可能なもの；東亞合成株式会社（東京、日本）から商品名「ＡＲＯＮＩＸ」で入手可能なもの：ＮＯＦ  Ｃｏｒｐ．（Ｗｈｉｔｅ  Ｐｌａｉｎｓ，ＮＹ）から商品名「ＢＬＥＮＭＥＲ」で入手可能なもの；株式会社日本化薬東京（東京、日本）から商品名「ＫＡＹＡＲＡＤ」で入手可能なもの；並びに共栄社化学株式会社（大阪、日本）から商品名「ＬＩＧＨＴ  ＥＳＴＥＲ」及び「ＬＩＧＨＴ  ＡＣＲＹＬＡＴＥ」で入手可能なものが挙げられる。
【００２４】
ウレタンマルチ（メタ）アクリレートオリゴマーは、例えば、Ｓａｒｔｏｍｅｒ（Ｅｘｔｏｎ，ＰＡ）から商品名「ＰＨＯＴＯＭＥＲ  ６０００シリーズ」（例えば、「ＰＨＯＴＯＭＥＲ  ６０１０」及び「ＰＨＯＴＯＭＥＲ  ６０２０」）、及び「ＣＮ  ９００シリーズ」（例えば「ＣＮ９６６Ｂ８５」、「ＣＮ９６４」、及び「ＣＮ９７２」）で、市販されている。ウレタン（メタ）アクリレートオリゴマーもまた、例えば、Ｃｙｔｅｃ  Ｉｎｄｕｓｔｒｉｅｓ  Ｉｎｃ．（Ｗｏｏｄｌａｎｄ  Ｐａｒｋ，ＮＪ）の商品名「ＥＢＥＣＲＹＬ  ８４０２」、「ＥＢＥＣＲＹＬ  ８８０７」及び「ＥＢＥＣＲＹＬ  ４８２７」で、市販されている。ウレタン（メタ）アクリレートオリゴマーは、式ＯＣＮ−Ｒ３−ＮＣＯのアルキレン又は芳香族ジイソシアネートとポリオールとの初期反応により調製することもできる。典型的に、ポリオールは、化学式ＨＯ−Ｒ４−ＯＨのジオールであり、式中、Ｒ３は、Ｃ２〜１００アルキレン又はアルキレン基であり、Ｒ４はＣ２〜１００アルキレン基である。この中間生成物は、次いで、ウレタンジオールジイソシアネートであり、これは続いて、ヒドロキシアルキル（メタ）アクリレートと反応し得る。好適なジイソシアネートには、２，２，４−トリメチルヘキシレンジイソシアネート及びトルエンジイソシアネートが挙げられる。アルキレンジイソシアネートが一般的に好ましい。このタイプの特定の好ましい化合物は、２，２，４−トリメチルヘキシレンジイソシアネート、ポリ（カプロラクタム）ジオール、及び２−ヒドロキシエチルメタクリレートから調製することができる。少なくともいくつかの場合では、ウレタン（メタ）アクリレートが好ましい脂肪族である。
【００２５】
重合性組成物は、同じ又は異なる反応性官能基を有する様々なモノマー又はオリゴマーの混合物であってもよい。（メタ）アクリレート、エポキシ、及びウレタンを含む、少なくとも２つの異なる官能基を含む重合性組成物が使用されてもよい。異なる機能性が、異なるモノマー部分又はオリゴマー部分に、又は同じモノマー部分又はオリゴマー部分に含まれてもよい。例えば樹脂組成物は、エポキシ基又はヒドロキシ基を側鎖に有するアクリル又はウレタン樹脂、アミノ基を有する組成物、所望により、分子内にエポキシ基又はアミノ基を有するシラン化合物を含んでもよい。
【００２６】
熱硬化性樹脂組成物は、熱硬化、光硬化（化学線による硬化）、又は電子ビーム硬化などの従来の方法を使用する重合性である。一実施形態では、樹脂は、それを紫外線（ＵＶ）又は可視光に暴露されることによって光重合する。従来の硬化剤又は触媒が、重合性組成物内で使用されてもよく、かつ組成物内の官能基に基づいて選択される。複数の硬化機能性が使用される場合は、複数の硬化剤又は触媒が必要となる場合がある。熱硬化、光硬化、及び電子ビーム硬化など１つ又は２つ以上硬化技法を組み合わせることは、本開示の範囲内である。
【００２７】
更に、重合性樹脂は、少なくとも１つの他のモノマー又はオリゴマーを含む組成物であってもよい（すなわち上記のもの以外、すなわち（メタ）アクリレートモノマー又は（メタ）アクリレートオリゴマー及びウレタン（メタ）アクリレートオリゴマー）。この他のモノマーは、粘度を低減させ、及び／又はサーモメカニカル特性を向上させ、及び／又は屈折率を増加させる。これらの特性を有するモノマーには、アクリルモノマー（すなわちアクリレート及びメタクリレートエステル、アクリルアミド、及びメタクリルアミド）、スチレンモノマー、並びにエチレン性不飽和窒素複素環が挙げられる。
【００２８】
他の官能基を有する（メタ）アクリレートエステルが有用である。この種の代表的な化合物には、２−（Ｎ−ブチルカルバミル）エチル（メタ）アクリレート、２，４−ジクロロフェニルアクリレート、２，４，６−トリブロモフェニルアクリレート、トリブロモフェノキシルエチルアクリレート、ｔ−ブチルフェニルアクリレート、フェニルアクリレート、フェニルチオアクリレート、フェニルチオエチルアクリレート、アルコキシル化フェニルアクリレート、イソボルニルアクリレート及びフェノキシエチルアクリレートが挙げられる。テトラブロモビスフェノールＡジエポキシド及び（メタ）アクリル酸の反応生成物もまた有用である。
【００２９】
他の代表的なモノマーにはポリオールマルチ（メタ）アクリレートが挙げられる。そのような化合物は典型的に、２〜１０の炭素原子を含有する脂肪族ジオール、トリオール、及び／又はテトラオールから調製される。好適なポリ（メタ）アクリレートの例は、エチレングリコールジアクリレート、１，６−ヘキサンジオールジアクレート、２−エチル−２−ヒドロキシメチル−１，３−プロパンジオールトリアクリレート（トリメチロールプロパントリアクリレート）、ジ（トリメチロールプロパン）テトラアクリレート、ペンタエリスリトールテトラアクリレート、相当するメタクリレート、及び前述のポリオールのアルコキシル化（通常はエトキシル化）誘導体の（メタ）アクリレートである。少なくとも２つのエチレン性不飽和基を有するモノマーは架橋剤としての働きをすることができる。
【００３０】
他のモノマーとして使用に適したスチレン化合物には、スチレン、ジクロスチレン、２，４，６−トリクロロスチレン、２，４，６−トリブロモスチレン、４−メチルスチレン及び４−フェノキシスチレンが挙げられる。エチレン性不飽和窒素複素環（Ｎ−ビニルピロリドン及びビニルピリジンなど）も有用である。
【００３１】
放射線硬化性材料中の構成成分の比率は様々であってもよい。一般に、有機成分は、任意の残部である他のモノマー及び／又はオリゴマーを備えて、約３０〜１００％モノマー若しくはオリゴマー（メタ）アクリレート、又はオリゴマーウレタンマルチ（メタ）アクリレートを含むことができる。
【００３２】
表面平滑剤がマトリックスに添加されてもよい。平滑剤は、マトリックス樹脂の平滑化に使用されるのが好ましい。例には、シリコーン系平滑剤、アクリル系平滑剤、及びフッ素含有平滑剤が挙げられる。一実施形態では、シリコーン平滑剤は、ポリオキシアルキレン基が添加されるポリジメチルシロキサンを含む。
【００３３】
マトリックスに有用な無機材料には、ガラス、金属酸化物、及びセラミックスが挙げられる。好ましい無機材料には、酸化ケイ素、ジルコニア、五酸化バナジウム、及び炭化タングステンが挙げられる。
【００３４】
ナノスケール分散相は、マトリックス内にランダムに分散した非連続相である。ナノスケール分散相は、ナノ粒子（ナノスフェア、及びナノキューブなど）、ナノチューブ、ナノ繊維、かご状分子、多分岐分子、ミセル又は逆ミセルを含み得る。好ましくは、分散相は、ナノ粒子又はかご状分子を含み、より好ましくは、分散相はナノ粒子を含む。ナノスケール分散相は、会合しているか、会合していないか又は両方である。他のスケール分散相は、良好に分散され得る。良好に分散している、とは、凝集が殆ど無いことを意味する。
【００３５】
ナノ粒子は、約１ｎｍ〜約１００ｎｍの範囲の平均径を有する。一部の実施形態では、ナノ粒子は、１００ｎｍ未満（一部の実施形態では、５ｎｍ〜４０ｎｍの範囲）の平均粒径を有する。用語「ナノ粒子」は、約１００ｎｍ未満の直径を有するコロイド（主要粒径又は会合粒子）を意味することが本明細書において更に定義され得る。本明細書で使用するとき、用語「会合した粒子」は、凝集及び／又は粒塊される２つ又は３つ以上の一次粒子の群を指す。本明細書において使用するとき、用語「凝集した」は、互いに化学的に結合し得る主要粒子間の強い会合を表す。凝集体のより小さい粒子への分解は、達成が困難である。用語「凝集した」とは、本明細書において使用するとき、電荷又は極性によって互いに保持され得、より小さい要素へと分解し得る、主要粒子の弱い会合を表す。用語「一次粒径」は、本明細書において、会合していない粒子単独の大きさとして定義される。ナノスケールの分散相の寸法（dimension）すなわち寸法（size）は、電子顕微鏡（透過電子顕微鏡（ＴＥＭ）など）によって決定され得る。
【００３６】
分散相のナノ粒子は、炭素、金属、金属酸化物（例えばＳｉＯ２、ＺｒＯ２、ＴｉＯ２、ＺｎＯ、ケイ酸マグネシウム、インジウムスズ酸化物、及びアンチモンスズ酸化物）、炭化物、窒化物、ホウ化物、ハロゲン化合物、フルオロカーボン固体（ポリ（テトラフルオロエチレン）など）、カーボネート（炭化カルシウムなど）及びこれらの混合物を含み得る。いくつかの実施形態において、ナノスケール分散相は、ＳｉＯ２ナノ粒子、ＺｒＯ２ナノ粒子、ＴｉＯ２ナノ粒子、ＺｎＯナノ粒子、Ａｌ２Ｏ３ナノ粒子、炭酸カルシウムナノ粒子、ケイ酸マグネシウムナノ粒子、インジウムスズ酸化物ナノ粒子、アンチモンスズ酸化物、ポリ（テトラフルオロエチレン）ナノ粒子又はカーボンナノ粒子のうちの少なくとも１つを含む。金属酸化物ナノ粒子は、完全に圧縮され得る。金属酸化物ナノ粒子は、結晶質であり得る。
【００３７】
典型的には、ナノ粒子／ナノ分散相は、約１ｗｔ％〜約６０ｗｔ％（一部の実施形態では、約１０ｗｔ％〜約４０ｗｔ％、又は更には約２０ｗｔ％〜約４０ｗｔ％）の範囲の量でマトリックス中に存在する。典型的には、ナノ粒子／ナノ分散相は、約０．５体積％〜約４０体積％の範囲の量で（一部の実施形態では、約５体積％〜約２５体積％、約１体積％〜約２０体積％、又は更には約２体積％〜約１０体積％）マトリックス中に存在するが、これらの範囲外の量も有用であり得る。
【００３８】
代表的なシリカは市販品であり、例えば、Ｎａｌｃｏ  Ｃｈｅｍｉｃａｌ  Ｃｏ．（Ｎａｐｅｒｖｉｌｌｅ，ＩＬ）から、製品１０４０、１０４２、１０５０、１０６０、２３２７及び２３２９など商品名「ＮＡＬＣＯ  ＣＯＬＬＯＩＤＡＬ  ＳＩＬＩＣＡ」で市販されている。代表的なヒュームドシリカとしては、例えばＥｖｏｎｉｋ  Ｄｅｇｕｓａ  Ｃｏ．（Ｐａｒｓｉｐｐａｎｙ，ＮＪ）から商品名「ＡＥＲＯＳＩＬシリーズＯＸ−５０」、並びに製品番号−１３０、−１５０、及び−２００などで市販されているもの、並びにＣａｂｏｔ  Ｃｏｒｐ．（Ｔｕｓｃｏｌａ，ＩＬ．）から商品名「ＣＡＢ−Ｏ−ＳＰＥＲＳＥ  ２０９５」、「ＣＡＢ−Ｏ−ＳＰＥＲＳＥ  Ａ１０５」、及び「ＣＡＢ−Ｏ−ＳＩＬ  Ｍ５」などで市販されているものが挙げられる他のコロイドシリカは、表記「ＩＰＡ−ＳＴ」、「ＩＰＡ−ＳＴ−Ｌ」及び「ＩＰＡ−ＳＴ−ＭＬ」でＮｉｓｓａｎ  Ｃｈｅｍｉｃａｌｓから入手することもできる。代表的なジルコニアは、例えばＮａｌｃｏ  Ｃｈｅｍｉｃａｌ  Ｃｏ．から商品名「ＮＡＬＣＯ  ＯＯＳＳＯＯ８」で市販されている。
【００３９】
任意により、ナノ粒子は、表面改質されたナノ粒子である。好ましくは、表面処理は、粒子が重合性樹脂中に良好に分散されて、実質的に均質な組成物を生じるように、ナノ粒子を安定させる。更に、安定した粒子が硬化中に、重合性樹脂と共重合又は反応できるように、ナノ粒子は、その表面の少なくとも一部分を表面処理剤で改質されてもよい。
【００４０】
ナノ粒子は、好ましくは表面処理剤で処理される。一般に、表面処理剤には、粒子表面に結合（共有結合、イオン結合、又は、強力な物理吸着による結合）することになる第１末端部と、粒子に樹脂との相溶性をもたらすか、及び／又は、硬化中に樹脂と反応する、第２末端部が備わっている。表面処理剤の例としては、アルコール、アミン、カルボン酸、スルホン酸、ホスホン酸、シラン、及びチタネートが挙げられる。好ましいタイプの処理剤は、金属酸化物表面の化学的性質によりある程度は決定される。シリカに対してはシランが好ましく、ケイ酸質充填剤に対しては他のものが好ましい。ジルコニアのような金属オキシドに対しては、シラン及びカルボン酸が好ましい。表面変性は、モノマーとの混合に続いて又は混合後のいずれかで行うことができる。シランの場合、樹脂へ組み込む前にシランを粒子又はナノ粒子の表面と反応させるのが好ましい。表面改質剤の必要量は、粒子サイズ、粒子タイプ、改質剤の分子量、及び改質剤のタイプのようないくつかの要素に依存する。
【００４１】
表面処理剤の代表的な実施形態としては、化合物、例えばイソオクチルトリ−メトキシ−シラン、Ｎ−（３−トリエトキシシリルプロピル）メトキシエトキシ−エトキシエチルカルバメート（ＰＥＧ３ＴＥＳ）、Ｎ−（３−トリエトキシシリルプロピル）メトキシエトキシエトキシエチルカルバメート（ＰＥＧ２ＴＥＳ）、３−（メタクリロイルオキシ）プロピルトリメトキシシラン、３−アクリルオキシプロピルトリメトキシシラン、３−（メタクリロイルオキシ）プロピルトリエトキシシラン、３−（メタクリロイルオキシ）プロピルメチルジメトキシシラン、３−（アクリロイルオキシプロピル）メチルジメトキシシラン、３−（メタクリロイルオキシ）プロピルジメチルエトキシシラン、ビニルジメチルエトキシシラン、フェニルトリメトキシシラン、ｎ−オクチルトリメトキシシラン、ドデシルトリメトキシシラン、オクタデシルトリメトキシシラン、プロピルトリメトキシシラン、ヘキシルトリメトキシシラン、ビニルメチルジアセトキシシラン、ビニルメチルジエトキシシラン、ビニルトリアセトキシシラン、ビニルトリエトキシシラン、ビニルトリイソプロポキシシラン、ビニルトリメトキシシラン、ビニルトリフェノキシシラン、ビニルトリ−ｔ−ブトキシシラン、ビニルトリス−イソブトキシシラン、ビニルトリイソプロペノキシシラン、ビニルトリス（２−メトキシエトキシ）シラン、スチリルエチルトリメトキシシラン、メルカプトプロピルトリメトキシシラン、３−グリシドキシプロピルトリメトキシシラン、アクリル酸、メタクリル酸、オレイン酸、ステアリン酸、ドデカン酸、２−（２−（２−メトキシエトキシ）エトキシ）酢酸（ＭＥＥＡＡ）、β−カルボキシエチルアクリレート、２−（２−メトキシエトキシ）酢酸、メトキシフェニル酢酸、及びこれらの混合物が挙げられる。具体的な、代表的なシラン表面改質剤は、例えばＯＳＩ  Ｓｐｅｃｉａｌｔｉｅｓ（Ｃｒｏｍｐｔｏｎ  Ｓｏｕｔｈ  Ｃｈａｒｌｅｓｔｏｎ，ＷＶ）から商品名「ＳＩＬＱＵＥＳＴ  Ａ１２３０」で市販されている。
【００４２】
コロイド状分散中の粒子の表面改質は、種々の方法で実現できる。そのプロセスは、無機分散液と表面改質剤との混合物を伴う。場合により、１−メトキシ−２−プロパノール、エタノール、イソプロパノール、エチレングリコール、Ｎ，Ｎ−ジメチルアセトアミド、及び１−メチル−２−ピロリジノンのような共溶媒をこの時点で添加できる。共溶媒は、表面改質剤並びに表面改質された粒子の溶解度を向上できる。無機ゾル及び表面改質剤を含む混合物は、その後、室温又は高温で、混合あり又はなしで、反応される。一方法では、混合物は約８５℃で、約２４時間反応されてもよく、表面改質されたゾルとなる。別の方法では、金属酸化物が表面改質されているところでは、金属酸化物の表面処理は、好ましくは、粒子表面への酸性分子の吸収を伴う場合がある。重金属酸化物の表面改質は、室温で実施するのが好ましい。
【００４３】
シランでのＺｒＯ２の表面改質は、酸性条件下又は塩基性条件下にて達成することができる。一実施例では、シランは、酸性条件下にて適した時間、加熱される。そのとき、分散物は、アンモニア水（又は他の塩基）と組み合わせられる。この方法は、ＺｒＯ２表面からの酸対イオンの除去、及びシランとの反応を可能にする。他の方法では、粒子は、分散体から析出され、液相から分離される。
【００４４】
表面改質剤の組み合わせが有用な可能性があり、薬剤の少なくとも１つは、硬化性樹脂と共重合が可能な官能基を有する。例えば重合化基は、エチレン性不飽和であるか、又は開環重合を起こす環式官能基であることができる。エチレン性不飽和重合化基は、例えばアクリレート基又はメタクリレート基、若しくは又はビニル基であることができる。開環重合を起こす環式官能基には一般的に、酸素原子、イオウ原子、又は、窒素原子のようなヘテロ原子、及び好ましくは酸素を含有する３員環（エポキシドなど）を含む。
【００４５】
ナノ分散相のための有用なかご状分子には、オリゴマー多面型シルセスキオキサン分子が挙げられ、これは、シリコーン及び酸素のかご様ハイブリッド分子である。オリゴマー多面型シルセスキオキサン（ＰＯＳＳ）分子は、組成物及び命名法の共有システムの両方を介して、シリコーンに密接に関連する、連続して発展しているクラス由来である。ＰＯＳＳ分子は２つの固有の特徴、（１）化学組成物は、シリカ（ＳｉＯ２）とシリコーン（Ｒ２ＳｉＯ）の間の、ハイブリッドで中間体（ＲＳｉＯ１．５）であり、（２）分子はポリマー径に対して物理的に大きく、大部分のポリマーセグメント及びコイルに対して、サイズはほぼ等しい。その結果、ＰＯＳＳ分子は、シリカの、可能な最小粒子（約１〜１．５ｎｍ）として考えることができる。しかしながら、シリカ又は改質された粘土と異なり、それぞれのＰＯＳＳ分子は、ＰＯＳＳモノマーをポリマー鎖に重合する又はグラフトするために好適な、共有結合した反応性官能基を含有する。更に、ＰＯＳＳアクリレート及びメタクリレートモノマーは、紫外線（ＵＶ）硬化に好適である。高機能性のＰＯＳＳアクリレート及びメタクリレート（例えばＨｙｂｒｉｄ  Ｐｌａｓｔｉｃｓ，Ｉｎｃ．（Ｈａｔｔｉｅｓｂｕｒｇ，ＭＡ）から商品名「ＭＡ０７３５」及び「ＭＡ０７３６」で入手可能）は、ほとんどのＵＶ硬化性のアクリルモノマー又はオリゴマー及びウレタンアクリルモノマー又はオリゴマーと混和性であり、機械的に耐久性のあるハードコートを形成し、ハードコート中のＰＯＳＳ分子は、ナノ相を有機コーティングマトリックスに不均一に分散させる。
【００４６】
炭素はまた、ナノ分散相中で、グラファイト、カーボンナノチューブ、バルキーボール（bulky ball）、又はカーボンブラックの形態で、例えば米国特許第７，３６８，１６１号（ＭｃＧｕｒｒａｎら）に記載のように使用され得る。
【００４７】
ナノ分散相に使用することのできる更なる材料としては、例えばＣｉｂａ  Ｃｏｒｐｏｒａｔｉｏｎ（Ｔａｒｒｙｔｏｗｎ，ＮＹ）から商品名「ＩＲＧＡＳＴＡＴ  Ｐ１８」で入手可能なもの及びＡｍｐａｃｅｔ  Ｃｏｒｐｏｒａｔｉｏｎ（Ｔａｒｒｙｔｏｗｎ，ＮＹ）から商品名「ＡＭＰＡＣＥＴ  ＬＲ−９２９６７」で入手可能なものが挙げられる。
【００４８】
本明細書に記載の物品のランダムナノ構造化表面は、例えば約２：１以上の高さ：幅の比（一部の実施形態では、少なくとも５：１、１０：１、２５：１、５０：１、７５：１、１００：１、又は更には少なくとも２００：１）を有するナノ形体を含むランダムナノ多孔表面又はランダムナノ構造化異方性表面であってもよい。ランダムナノ構造化異方性表面は、例えばナノピラー若しくはナノコラム、又はナノピラー若しくはナノコラムを含む連続的なナノ壁を含むことができる。一部の実施形態では、ナノ機構は、基材とほぼ垂直である、急勾配の側壁を有する。
【００４９】
一部の実施形態では、ナノ機構の大部分は、分散相材料で末端保護されている。（マトリックス内部と比べて）表面における分散相の濃度は、例えば約５ｗｔ％〜約９０ｗｔ％（一部の実施形態では、約１０ｗｔ％〜約７５ｗｔ％）の範囲であり得る。いくつかの実施形態では、分散相の濃度は、マトリックス内よりも、マトリックスの表面の方が高い。
【００５０】
ランダムナノ構造化表面は、例えばナノ分散相を含むマトリックスを提供することと、プラズマを使用してこのマトリックスを異方性にエッチングして、ランダムナノ構造化異方性表面を形成することとによって形成され得る。他の方法は、ナノ分散相を含むマトリックスを提供することと、プラズマを使用して、このナノ分散相の少なくとも一部分をエッチングして、ランダムなナノ構造化表面を形成することと、を含む。本明細書で使用するとき、「プラズマ」は、電子、イオン、中性分子、及びフリーラジカルを含有する物質の、部分的にイオン化されたガス又は液体状態を意味する。これらの方法は典型的に、中程度の真空条件（例：約５ミリトール〜約１０ミリトール（約０．６７Ｐａ〜約１．３３Ｐａ）の範囲）で実施されるのが望ましい。一部の実施形態では、それらは、円筒型反応性イオンエッチング（円筒型ＲＩＥ）を使用して、ロールツーロール（すなわち連続的な）プロセスとして実施される。ナノ構造化表面を有する物品は典型的に、同じマトリックス材料及びナノ分散相を含む、非構造化物品と比較して、反射率において有意な低減を呈することが望まれている。ナノ構造化表面を有する物品の一部の実施形態はまた、光吸収特性、防曇特性、改善された接着力、耐久性、洗浄の容易さ、抗菌活性、親水性又は疎水性など、追加的な望ましい特性も呈する。
【００５１】
本明細書に記載のナノ構造化物品は、反射防止特性、光吸収特性、防曇特性、改善された接着力、及び耐久性などの、少なくとも１つの望ましい特性を呈することができる。
【００５２】
例えば一部の実施形態では、ナノ構造化異方性表面の表面反射率は、非処理表面の表面反射率の約５０％以下である。表面特性の比較に関して本明細書で使用されるとき、用語「非処理表面」は、（それが比較されるナノ構造化表面と）同じマトリックス材料及び同じナノ分散相を含むが、ナノ構造化異方性表面を含まない物品の表面を意味する。
【００５３】
一部の実施形態は、ナノ構造化異方性表面に取り付けられる、例えばインク、封入剤、接着剤、若しくは金属を含む層又はコーティングを更に含む。層又はコーティングは、ナノ構造化異方性表面に対して、非処理表面よりも改善された接着を有することができる。インク又は封入剤のコーティングを、溶媒、静電塗装、及び粉末印刷プロセスによって基材上に適用し、紫外線若しくは熱処理によって硬化させることができる。例えば、溶媒及びホットメルトコーティングプロセスを用いて、感圧接着剤又は構造用接着剤を基材上に適用することができる。プラスチックの金属化に関して、表面は一般的に、酸化によって前処理され、無電解銅若しくは無電解ニッケルをコーティングした後、銀、アルミ、金若しくはプラチナで更にめっきする。真空金属蒸着に関して、このプロセスは一般的に、真空チャンバ内でコーティング金属をその沸点まで加熱し（抵抗加熱、電子ビーム加熱、又はプラズマ加熱など）、基材の表面上に金属の凝縮物を堆積させることを伴う。
【００５４】
第１層及び任意の第２層はそれぞれ、０．５マイクロメートルまでの平均厚さを有する（一部の実施形態では、０．４マイクロメートル、０．３マイクロメートル、０．２５マイクロメートル、０．２マイクロメートル、０．１５マイクロメートル、０．１マイクロメートルまでの、又は更には０．０７５マイクロメートルまでの平均厚さ）。任意に第１層及び／又は第２層は、マトリックス（高分子マトリックスなど）及びナノスケール分散相を含む。マトリックス及びナノスケール分散相を含むコーティングは、当該技術分野において既知の方法（キャストドラムによるキャスティング硬化、ダイコーティング、フローコーティング、ディップコーティングなど）を使用して、基材上にコーティングされ、硬化され得る。コーティングは０．５マイクロメートルまでの任意の望ましい厚さを有してもよい（一部の実施形態では、０．４マイクロメートル、０．３マイクロメートル、０．２５マイクロメートル、０．２マイクロメートル、０．１５マイクロメートル、０．１マイクロメートルまでの、又は更には０．０７５マイクロメートルまでの平均厚さ）。更に、コーティングは、紫外線、電子ビーム、又は熱によって硬化されてもよい。プラズマを使用して、マトリックス及びナノ分散相の少なくとも一部をエッチングし、ランダムナノ構造化表面又はナノ多孔表面を形成することができる。この方法は、中程度の真空条件（約５ミリトール〜約１０ミリトール（約０．６７Ｐａ〜約１．３３Ｐａ）の範囲など）で実施することができる。
【００５５】
典型的な反応性イオンエッチング（ＲＩＥ）システムは、２つの平行な電極、「通電電極」（すなわち「サンプルキャリア電極」）、及びイオンを向けて加速する電場を生成する対電極を備える真空チャンバからなる。通電電極は、チャンバの底部分にあり、チャンバの残りから電気的に絶縁されている。ナノ構造化される予定の物品又はサンプルは、通電電極上に配置されている。反応ガス種は、例えばチャンバの頂部における小さな入口を介してチャンバに添加されてもよく、チャンバの底部の真空ポンプシステムに出ることができる。プラズマは、ＲＦ電磁場を通電電極に印加することによりシステム内に形成される。電磁場は典型的に、１３．５６ＭＨｚ発振器を使用して作られるが、他のＲＦ源及び周波数範囲が使用されてもよい。ガス分子は、破壊されて、プラズマ中にイオン化され、通電電極の方に加速し、サンプルをエッチングすることができる。大きな電圧差は、イオンを通電電極の方に向け、ここではイオンはエッチングされる予定のサンプルと衝突する。（大部分において）垂直なイオンの送達により、サンプルのエッチングのプロファイルは実質的に異方性である。通電電極は、通電電極に隣接するイオンシースにわたって、大きな電位差を作る対電極よりも小さいことが好ましい。エッチングは、約１００ｎｍ超の深さであることが好ましい。
【００５６】
プロセス圧力は、典型的に約２０ミリトール（２．６７Ｐａ）より低いが（一部の実施形態では、約１０ミリトール（１．３３Ｐａ）より低く）、約１ミリトール（０．１３Ｐａ）超に維持される。この圧力範囲は、費用効率のよい方法で異方性ナノ構造体の生成に非常に貢献する。圧力が約２０ミリトール（２．６７Ｐａ）より高いとき、イオンエネルギーの衝突消失効果により、エッチングプロセスはより異方性となる。同様に、圧力が約１ミリトール（０．１３Ｐａ）より下であるとき、反応種の数密度における減少のために、エッチング速度は非常に遅くなる。また、ガス真空条件が非常に高くなる。
【００５７】
エッチングプロセスのＲＦ電力の電力密度は、好ましくは約０．１ワット／ｃｍ３〜約１．０ワット／ｃｍ３（一部の実施形態では、約０．２ワット／ｃｍ３〜約０．３ワット／ｃｍ３）の範囲である。
【００５８】
使用されるガスの種類及び量は、エッチングされるマトリックス材料によって決まる。反応性ガス種は、分散相よりはむしろ、マトリックス材料を選択的にエッチングする必要がある。炭化水素のエッチング速度を向上させるために、又は非炭化水素材料エッチングのために、追加のガスが使用されてもよい。ＳｉＯ２、炭化タングステン、窒化ケイ素、及びアモルファスシリコンなどの材料をエッチングするために、例えばフッ素含有ガス（ペルフルオロメタン、ペルフルオロエタン、ペルフルオロプロパン、六フッ化硫黄、及び三フッ化窒素など）は酸素に添加されるか、あるいはそれら自体によって導入されてもよい。材料、例えばアルミニウム、イオウ、炭化ホウ素、及びＩＩ〜ＶＩ族の半導体（カドミウム、マグネシウム、鉛、イオウ、セレン、テルリウム、及びこれらの組み合わせが挙げられるが、これらに限られない）、及びＩＩＩ〜Ｖ族の半導体（アルミニウム、ガリウム、インジウム、ヒ素、リン、窒素、アンチモン、又はこれらの組み合わせが挙げられるがこれらに限られない）をエッチングする際に、塩素含有ガスが同様に添加されてもよい。材料（ガリウムヒ素、ガリウム、及びインジウムなと）をエッチングする際に、炭化水素ガス（メタンなど）が使用されてもよい。不活性ガス、特に、アルゴンなどの重ガスが添加されて、異方性エッチングプロセスを促進してもよい。
【００５９】
本明細書に記載のナノ構造化表面を作製する方法は、連続的なロール・ツー・ロールプロセスを使用して実施することもできる。例えば、本方法は「円筒型」のＲＩＥを使用して実施することができる。円筒型ＲＩＥは、回転している円筒型電極を利用して、物品の表面上に異方性エッチングされたナノ構造体を提供する。
【００６０】
一般的に、本明細書に記載のナノ構造化物品を作製するための円筒型ＲＩＥは以下のように説明され得る。回転可能な円筒型電極（「ドラム電極」）は、高周波（ＲＦ）によって通電され、接地した対電極は減圧容器の内部に提供される。対電極は減圧容器それ自体を構成してもよい。エッチャントを含むガスは、減圧容器内に供給され、プラズマが着火され、ドラム電極と接地した対電極の間に維持された。この条件は、十分なイオン衝突がドラムの周囲に垂直に向けられるように、選択される。ナノ分散相を含有するマトリックスを含む連続性物品は、ドラムの周囲において巻き付けられ、マトリックスは、物品の面に垂直な方向でエッチングされ得る。マトリックスは、物品上のコーティングの形態であってもよい（例えば薄膜若しくはウェブ上などのコーティングであってもよく、又はマトリックスは物品それ自体であってもよい）。物品の露出時間は、得られるナノ構造体の所定のエッチング深さが得られるように制御され得る。プロセスは、約１０ミリトール（１．３３Ｐａ）の動作圧力で実施されてもよい。
【００６１】
図１及び２には、本明細書に記載のナノ構造化物品を作製する代表的な方法に適した円筒型ＲＩＥ装置が例示されている。プラズマ生成及びイオン加速のための一般的な要素は、１０として一般に示されている。このＲＩＥ装置１０は、支持構造体１２と、１つ又は２つ以上のドア１８の前側パネル１６を含むハウジング１４と、１つ又は２つ以上の区画に分けられた内側チャンバ２４をその中に画定する側壁２０及び後側プレート２２と、回転可能にチャンバ内に取り付けられたドラム２６と、回転可能にチャンバ内に取り付けられ、全体として２８として参照される複数のスプール機構と、ドラム２６を回転可能に駆動させるための駆動機構３７と、チャンバ内に回転可能に取り付けられたアイドラーローラー３２と、チャンバに流体連通した真空ポンプ３４と、を含む。
【００６２】
支持構造体１２は、この場合では、垂直に直立した方式で、ハウジング１４を望ましい構成で支持するための、当該技術分野において既知の任意の手段である。図１及び図２で示されるように、ハウジング１４は、以下でより詳細に記載されるように２部のハウジングであってもよい。本実施形態では、支持構造体１２は、装置１０を支持するための２部のハウジングの各側に取り付けられるクロス支持体４０を含む。特に、クロス支持体４０は、装置１０をそれぞれ移動させ、支持するためのホイール４２及び調整可能な脚部４４の両方を含む。図１及び２に示される実施形態では、クロス支持体４０は、アタッチメント支持体４６を介して、ハウジング１４のそれぞれの側に取り付けられる。特に、クロス支持体４０は、側壁２０の１つに、すなわち底部の側壁に、アタッチメント支持体４６を介して接続され、一方でハウジング１４の他方の側上のクロス支持体４０は、アタッチメント支持体４６によって後側プレート２２に接続される。更なるクロスバー４７が、図１に示されるように装置１０の右側部分のクロス支持体４０間に供給される。これは更なる構造的強化をもたらすことができる。
【００６３】
ハウジング１４は、排気、排気後に導入されたガスの封じ込め、ガスからのプラズマ生成、イオン衝撃、及びエッチングすることができる、制御された環境を提供する任意の手段であってもよい。図１及び図２に示す実施形態では、ハウジング１４は前側パネル１６、４つの側壁２０、及び後側プレート２２を含む外壁を有する。外壁は、チャンバ２４と示されている中空の内部を備える箱を画定する。側壁２０及び後側プレート２２は、当該技術分野において既知の任意の方法で一緒に締結され、側壁２０及び後側プレート２２を、チャンバ２４の排気、プラズマ生成のための流体の封じ込め、プラズマ生成、イオン加速、及びエッチングを可能にするのに十分な方法で、互いに厳密に固定される。前側パネル１６は、基材材料の搭載及び除荷のため及びメンテナンス実施のためのチャンバ２４へのアクセスを提供するように、固定されていない。前側パネル１６は、ヒンジ５０（又は同等な接続手段）を介して、一対のドア１８を画定する側壁２０のうちの１つに接続される２つのプレートに分離される。これらのドアは、真空封止の使用によって（Ｏリングなど）側壁２０の縁部に封止するのが好ましい。ロック機構５２は選択的にドア１８を側壁２０に固定し、チャンバ２４の排気、プラズマ生成のための流体の保管、プラズマ生成、イオンの加速、及びエッチングを可能にする方法で、ドア１８を側壁２０に固定することができる任意の機構であってもよい。
【００６４】
一実施形態では、チャンバ２４は、分離壁５４によって２つの区画５６及び５８に分離される。壁５４内の通路又は穴６０は、区画間の流体又は基材の通路を提供する。あるいは、チャンバは、１つの区画のみ、又は３つ以上の区画であってもよい。チャンバは１つの区画のみであることが好ましい。
【００６５】
ハウジング１４は、密閉可能にポート６２を被覆し、その中で発生しているエッチングプロセスを観察することができる、高圧の、透明なポリマープレート６４を備える、複数の観察ポート６２を含む。ハウジング１４はまた、内部で様々なセンサー（例：温度、圧力等）が固定され得る、複数のセンサーポート６６を含む。ハウジング１４は、それを介して流体が、必要に応じてチャンバ２４内に導入され得る導管接続を提供するための入口ポート６８を更に含む。ハウジング１４はまた、ガス及び液体を送り出すか、ないしは別の方法でチャンバ２４から排出することを可能にする、ポンプポート７０及び７２を含む。
【００６６】
ポンプ３４は、側壁２０のうちの１つから、好ましくは底部（図２に示すように）から延びているのが示されている。ポンプ３４は、ハウジング１４内の制御された環境に流体可能に接続される、例えばターボイオンポンプであってもよい。下方の区画５８を排気し、その中の圧力を維持するために、他のポンプ、例えば拡散ポンプ又は低温ポンプが使用されてもよい。エッチング工程中におけるプロセス圧力は、異方性エッチングを提供するために好ましくは約１ｍトール〜約２０ｍトール（０．１３Ｐａ〜約２．６７Ｐａ）の範囲であるように選択される。摺動バルブ７３は、この流体接続部に沿って配置され、ポンプ３４とハウジング１４の内部の間の流体連通を選択的に交差するか、又は遮断することができる。摺動バルブ７３は、ポンプポート６２が十分に開いて、部分的に開いて、又はポンプ３４との流体連通に対して閉じているように、ポンプポート６２の上を移動可能である。
【００６７】
ドラム２６は好ましくは、環状表面８２及び２つの平坦な端面８４を備える円筒型電極８０である。電極は、任意の導電性材料で作製されてもよく、金属であるのが好ましい（例えばアルミニウム、銅、スチール、ステンレス鋼、銀、クロム、又はこれらの合金で）。好ましくは、製造の容易さ、低スパッタ収率、及び低コストから、電極はアルミニウムである。
【００６８】
ドラム２６は、電界が外側に浸透できるようにする、コーティングされていない導電性の領域と、並びに、電界の浸透を防ぐための非導電性の絶縁領域とを含むよう、したがって電極の非絶縁性若しくは導電性部分へのフィルムのコーティングを制限するように更に作製されてもよい。非導電性材料は典型的に絶縁体、例えばポリマー（ポリテトラフルオロエチレンなど）である。導電性領域として小さなチャンネルのみ（典型的にはコーティングされるべき、透明な、導電性オキシド基材の幅）を提供するように、この非導電性であるという目的を満たす様々な実施形態は、当業者であれば想定し得る。
【００６９】
図１は、ドラム２６の実施形態を示し、ドラム２６の環状表面８２及び端面８４は、非導電性又は絶縁性材料でコーティングされている（コーティングされないまま残ることによって導電性である環状表面８２内の環状チャネル９０を除く）。更に、暗部シールド８６及び８８の対は環状表面８２上の絶縁材料を被覆し、一部の実施形態では端面８４を被覆する。絶縁性材料は、それに沿ってプラズマ生成及び負バイアスが発生し得る電極の表面を限定する。しかしながら、絶縁性材料は、ときにはイオン衝撃によって汚染されるため、暗部シールド８６及び８８は、絶縁材料の部分又は全てを被覆してもよい。これらの暗部シールドは、金属（アルミニウムなど）から作製されてもよいが、これらは、絶縁材料（図示せず）によって電極から分離されているので、導電剤として作用しない。これは、電極へのプラズマの封じ込めを可能にする。
【００７０】
ドラム２６の別の実施形態は、図３及び図４に示されており、ここではドラム２６は、ドラム２６の環状表面８２に取り付けられた、一対の絶縁性リング８５及び８７を含む。一部の実施形態では絶縁性リング８７は、端面８４を被覆するようにも作用するキャップである。ボルト９２は、平坦なプレート又はストラップとして具体化された支持手段９４を後側プレート２２に固定する。ボルト９２及び支持体９４は、ドラム２６の様々な部分を支持するのを促進することができる。一対の絶縁性リング８５及び８７は、環状表面８２に取り付けられると、チャネル９０として具体化された、露出した電極部分を画定する。
【００７１】
透明の、導電性オキシド基材が電極と接触する箇所（すなわち電極のプラズマ暗部限界に接触する、又は電極のプラズマ暗部限界内の（例：約３ｍｍ））を除き、電極８０は、すべての領域において絶縁性材料によって、何らかの方法で被覆される。この被覆により、透明の導電性オキシド基材と密接させることができる電極の露出部分が画定される。電極の残部は、絶縁性材料によって被覆される。電極が通電され、得られるプラズマに対して負にバイアスされたとき、この比較的厚い絶縁性材料は、それが被覆する表面上のエッチングを防ぐ。結果として、エッチングは、被覆されていない領域（すなわち絶縁性材料で被覆されていない領域、チャンネル９０）に限定され、この被覆されていない領域は、好ましくは、比較的薄い透明な導電性オキシド基材によって被覆されている。
【００７２】
図１及び図２を参照すると、ドラム２６は、磁性流体フィードスルー、及び後側プレート２２における穴の中に固定される回転継手３８（又は同等の機構）を介して後側プレート２２に取り付けられる。磁性流体フィードスルー及び回転継手は、真空封止を保持しながら、標準的な冷却剤流体導管及び電気ワイヤから、回転中の回転可能ドラム２６の、中空の冷却剤経路及び導電電極それぞれへ、別個の流体及び電気的接続を提供する。回転継手はまた、必要な応力を供給して、ドラムを回転させ、この応力は、ブラシレスＤＣサーボモーターなど、任意の駆動手段から供給される。しかしながら、後側プレート２２並びに導管及びワイヤへのドラム２６の接続は、そのような接続を供給することができ、かつ磁性流体フィードスルー及び回転継手に制限されないような任意の手段によって実施されてもよい。かかる磁性流体フィードスルー及び回転継手の一例は、Ｆｅｒｒｏｆｌｕｉｄｉｃｓ  Ｃｏ．（Ｎａｓｈｕａ，ＮＨ．）製の、内径約２インチ（約５ｃｍ）の中空のシャフトフィードスルーである。
【００７３】
ドラム２６は、駆動アセンブリ３７によって回転可能に駆動され、これは回転運動をドラム２６に転換できる任意の機械的又は電気的システムであってもよい。図２に示される一実施形態では、駆動アセンブリ３７は、ドラム２６に硬く接続されている駆動プーリー３９に機械的に接続されている駆動プーリー３１で終端する駆動シャフトを備える、モーター３３を含む。ベルト３５（又は同等の構造体）は、駆動プーリー３１からの回転運動を駆動プーリー３９に転換する。
【００７４】
複数のスプール機構２８が、後側プレート２２に回転可能に取り付けられる。複数のスプール機構２８は、一対の基材スプール２８Ａ及び２８Ｂを備える基材スプール機構を含み、一部の実施形態では、一対のスペーシングウェブスプール２８Ｃ及び２８Ｄを備えるスペーシングウェブスプール機構と、一対のマスキングウェブスプール２８Ｅ及び２８Ｆを備えるマスキングウェブスプール機構とを含み、ここではそれぞれの対は、１つの送達及び１つの巻取りスプールを含む。図２で明らかなように、少なくとも各巻取りスプール２８Ｂ、２８Ｄ及び２８Ｆは、エッチング中に、必要に応じて、スプールを選択的に回転させる回転力を供給するための、これに機械的に接続された駆動機構２７（例えば以下に記載のように標準モーター）を含む。更に、選択された実施形態における各送達スプール２８Ａ、２８Ｃ、及び２８Ｅは、ウェブ又は駆動機構２９に緊張をもたらすためのテンショナーを含む。
【００７５】
各スプール機構は、送達及び巻取りスプールを含み、これらは、互いに同一又は異なる区画内にあってもよく、これは次いで電極がある同じ区画にあってもよく、あるいはそうでなくてもよい。各スプールは、溝を画定しながら、それぞれの端部から半径方向に延びる、軸方向のロッド及びリムを備える標準的な構造体であり、そこでは、細長い部材（この場合では基材又はウェブ）が巻かれる又は巻き付けられる。各スプールは、後側プレート２２を通じて延びる回転可能なステムに密封可能に固定して取り付けられる。スプールが駆動される場合では、ステムはモーター２７（例：ブラシレスＤＣサーボモーター）に機械的に接続される。非駆動スプールの場合では、スプールは単に回転可能な方式で、駆動機構２９を介して、後側プレート２２に連結され、また、ゆるみを防ぐために伸張機構を含んでもよい。
【００７６】
ＲＩＥ装置１０はまた、チャンバ内で回転可能に取り付けられるアイドラーローラー３２と、このチャンバに流体接続するポンプ３４と含む。アイドラーローラーは、ドラム２６上で基材スプール２８Ａからチャネル９０に、チャネル９０から巻取り基材スプール２８Ｂに基材を案内する。更に、スペーシングウェブ及びマスキングウェブが使用され、アイドラーローラー３２は、これらのウェブ及び基材を、基材スプール２８Ａ及びマスキングウェブスプール２８Ｅからチャネル９０に、並びにチャネル９０から巻取り基材スプール２８Ｂ及び巻取りマスキングウェブスプール２８Ｆにそれぞれ案内する。
【００７７】
ＲＩＥ装置１０は、磁性流体フィードスルー３８を介して、温度制御液を電極８０に供給するための温度制御システムを更に含む。温度制御システムは、装置１０上に供給されてもよく、又は別の方法としては、別個のシステムから供給されて、温度制御液が、電極８０内の経路と流体接続している限り、導管を介して、装置１０に送り出されてもよい。温度制御システムは、エッチングのための正確な温度の電極を供給するために必要とされる場合、電極８０を加熱する、又は冷却してもよい。一実施形態では、温度制御システムは、冷却材（例えば水、エチレングリコール、クロロフルオロカーボン、ハイドロフルオロエーテル、及び液化ガス（例：液体窒素））を使用する冷却システムである。
【００７８】
ＲＩＥ装置１０はまた、排気ポート７０に流体的に接続された排気ポンプを含む。このポンプはチャンバを排気させることができる、任意の真空ポンプ、例えばルーツ式送風機、ターボ分子ポンプ、拡散ポンプ、低温ポンプであってもよい。更に、このポンプは機械式ポンプによって補助又はバックアップされてもよい。排気ポンプは、装置１０上に供給されてもよく、又は別の方法としてあるいは、別個のシステムとして供給され、チャンバに流体接続されてもよい。
【００７９】
ＲＩＥ装置１０はまた、薄膜を作製するのに使用される流体を制御する、好ましくはマスフローコントローラーの形態の、流体フィーダーを含み、この流体はチャンバ内に、その排気後に送られる。フィーダーは、装置１０上に供給されてもよく、又は別の方法として、別個のシステムとして供給され、チャンバに流体接続されてもよい。フィーダーは、エッチング中に、正確な容積率又は質量流量の流体をチャンバに供給する。エッチングガスには、例えば酸素、アルゴン、塩素、フッ素、四フッ化炭素、四塩化炭素、ペルフルオロメタン、ペルフルオロエタン、ペルフルオロプロパン、三フッ化窒素、六フッ化硫黄、メタン、及びこれらの混合物を挙げることができる。
【００８０】
ＲＩＥ装置１０はまた、電気端子３０を介して、電極８０に電気的に接続された電源を含む。電源は、装置１０上に供給されてもよく、又は別の方法として、別個のシステム上に供給されて、電気端子（図２に示されるように）を介して電極に電気的に接続されてもよい。いずれの場合においても、電源は、十分な電力を供給することができる任意の発電又は送電システムである。（以下の記載を参照。）
様々な電源が可能であるが、ＲＦ電力が好ましい。これは、適切に構成された通電された電極上に自己バイアスを形成するのに、周波数は十分高いが、得られるプラズマに定在波を作るには十分高くないためである。ＲＦ電力は、高出力（幅の広いウェブ又は基材、急速なウェブ速度）に対して測定可能である。ＲＦ電力が使用されるとき、電極上の負バイアスは、負自己バイアスであり、すなわち電極上に負バイアスを誘発するために使用される、別個の電源は必要ない。ＲＦ電力が好ましいため、本記載の残りはそのタイプについてのみ焦点を当てる。
【００８１】
ＲＦ電源は、電極８０を、０．０１〜５０ＭＨｚ、好ましくは１３．５６ＭＨｚの範囲で、又は任意の、その数倍（１、２、又は３倍など）の範囲の周波数で通電する。このＲＦ電力は電極８０に供給されると、チャンバ内のガスからプラズマを作る。ＲＦ電源は、同軸送電線を通じて効果的にＲＦ電力を送電するように、電力供給のインピーダンスが、送電線のインピーダンス（通常は５０オーム抵抗）と一致するように働くネットワークを介して、電極に接続された１３．５６ＭＨｚ発振器などのＲＦ発生装置であってもよい。
【００８２】
ＲＦ電力を電極に適用すると、プラズマが確立される。１５ＲＦプラズマでは、通電した電極は、プラズマに対して負バイアスとなる。このバイアスは一般的に、５００ボルト〜１４００ボルトの範囲である。このバイアスはプラズマ内のイオンを電極８０に向けて加速させる。加速するイオンは、以下により詳細に記載されるように、電極８０と接触する。
【００８３】
操作時に、エッチングがその上に望ましい基材の全体スプールが、スプール２８Ａとしてステムの上に挿入される。図１及び図２では、スプールは下方の区画５８に配置されており、一方で、エッチングは上方の区画５６で生じているため、これらのスプールへのアクセスは下方のドア１８を通じて供給される。更に、エッチングが生じた後に、巻取りスプールとして機能するように、空のスプールが、スプール２８Ｂとして、スプールを保持する基材と反対側で締結される。
【００８４】
スペーサーウェブが、巻き付け又は巻き出し中に基材を弛緩させるために必要とされており、スペーサーウェブ送達及び／又は巻取りスプールは、スプール２８Ｃ及び２８Ｄとして供給されてもよい（図中に示される特定の場所内のスプールの位置は問題ではない）。同様に、エッチングが、パターン、あるいは部分的な方式で必要とされる場合に、マスキングウェブが、スプール２８Ｅとして入力スプール上に配置され、空のスプールが、スプール２８Ｆとして巻取りスプールとして配置される。
【００８５】
基材若しくはウェブを備えたスプール、及びこれらを備えないスプールの全てが配置された後、その上でエッチングが生じる（及び任意のマスキングウェブがそれとともに電極周囲で移動する）基材は、織られるか、あるいは巻取りスプールにシステムを介して引っ張られる。スペーサーウェブは概して、システムを介して織られていないが、代わりに、この工程のちょうど前及び／又はこの工程がちょうど供給された後に、基材から分離される。基材は特に、チャネル９０における電極８０の周辺に巻き付けられ、したがって、露出した電極部分を被覆する。基材は、十分に張って電極と接触した状態のままであり、かつ基材の長さが常に、エッチングのために電極と接触しているように、電極が回転するにつれて、電極と共に移動する。これは、基材が、ロールの一方の端部から他方へと連続プロセスにおいてエッチングされるのを可能にする。基材は、エッチングのために定置され、下方のドア１８は密閉される。
【００８６】
チャンバ２４は、全ての空気及び他の不純物を取り除くために排気される。いったんエッチャントガス混合物が、排気されたチャンバ内に送られると、装置は、エッチングプロセスを開始する準備が整う。ＲＦ電源は、電極８０にＲＦ電界を供給するために活性化される。このＲＦ電界は、ガスをイオン化させ、その中で、結果としてイオンとプラズマの形成が得られる。これは特に、１３．５６ＭＨｚ発信器を使用して作られるが、他のＲＦ源及び周波数範囲が使用されてもよい。
【００８７】
いったんプラズマが作られると、ＲＦ電力で電極を通電し続けることによって、負ＤＣバイアス電圧が電極８０上に作られる。このバイアスは、電極８０のチャネル９０（非絶縁電極部分）に向けてイオンを加速させる（電極の残部は絶縁されているか、シールドされているかのいずれかである）。イオンは、マトリックス材料を（分散相に対して）、電極８０のチャネル９０と接触する基材の長さにおいて選択的にエッチングし、物品のその長さ上のマトリックス材料の異方性エッチングを生じさせる。
【００８８】
連続エッチングに関して、物品及び任意のマスキングウェブを、上方区画５６を通じて、かつ電極８０の上で引っ張るように、巻取りスプールが駆動され、よってマトリックスのエッチングは、環状チャネル９０と接触する、任意のマスキングされていない基材部分上で発生する。基材はしたがって、上方区画を通じて連続的に引っ張られ、同時に連続的なＲＦ場が電極上に配置され、十分な反応性ガスがチャンバ内に存在する。結果は、細長い物品上、及び実質的に物品上のみの連続的エッチングになる。エッチングは、電極の絶縁された部分上に発生しなければ、チャンバの他の箇所でも発生しない。プラズマに供給された有効電力が、円筒型電極の末端部プレートにおいて消散するのを防ぐために、接地された暗部シールド８６及び８８が使用されてもよい。暗部シールド８６及び８８は、潜在的な汚染の低減に貢献する、任意の形状、寸法、及び材料であってもよい。図１及び２に示される実施形態では、暗部シールド８６及び８８は、ドラム２６の上及びその上の絶縁体上でフィットする金属リングである。暗部シールド８６及び８８は、暗部シールド８６及び８８がドラム２６に接触する領域において、ドラム２６を被覆する絶縁材料のために、バイアスしない。このリング様の実施形態における暗部シールドは、非環状方式で、ドラム２６から離れて延びるその各端部上のタブを更に含む。これらのタブは、チャネル９０内で物品を位置合わせするのに役立ち得る。
【００８９】
好ましくは、温度制御システムは、流体を電極８０を通じてプロセス全体で、送り出し、電極を望ましい温度に維持する。典型的に、これは前述のように、クーラントを用いて電極を冷却することを伴うが、一部では、加熱が望ましい場合がある。更に、基材は、電極と直接接触しているため、プラズマから基材への熱移動がこの冷却システムを介して管理されることより、温度に敏感であるフィルムのコーティング、例えばポリエチレンテレフタレート、ポリエチレンナフタレート等のコーティングを可能にする。
【００９０】
エッチングプロセスの完了後、スプールは、壁にそれらを支持しているシャフトからはずされてもよい。ナノ構造化物品をその中に備える基材は、スプール２８Ｂ上にあり、使用のための準備が整っている。
【００９１】
本明細書に記載されるナノ構造化物品の一部の実施形態では、ナノ構造化物品は追加の層を含む。例えば物品は追加のフルオロケミカル層を含んで、この物品に改善された撥水及び／又は撥油特性を付与してもよい。ナノ構造化表面はまた、（例えば追加のプラズマ処理で）後処理されてもよい。プラズマ後処理は、ナノ構造体上に存在し得る化学官能基を変更するために、又はナノ構造体の性能を向上させる薄膜の堆積のために、表面改質を含んでもよい。表面改質は、メチル、フッ化物、ヒドロキシル、カルボニル、カルボキシル、シラノール、アミン、又は他の官能基の結合を含んでよい。堆積した薄膜は、フルオロカーボン、ガラス様、ダイヤモンド様、オキシド、炭化物、及び窒化物を含んでもよい。表面改質処理が適用されるとき、異方性にエッチングされたナノ構造化表面の大きな表面積により、表面官能基の密度は高い。アミン官能基が使用される場合、生物学的薬剤（抗体、タンパク質、及び酵素など）は、アミン官能基に容易にグラフトされ得る。シラノール官能基が使用されるとき、シラン化学は、シラン基のその高密度のために、ナノ構造化表面に容易に適用され得る。シランの化学的性質に基づく抗菌、洗浄容易、及び耐汚染表面処理は、市販されている。抗菌性処理は、シラン末端基を備える第四級アンモニウム化合物を含んでもよい。洗浄が容易な化合物としては、ペルフルオロポリエーテルシラン、ヘキサフルオロプロピレンオキシド（ＨＦＰＯ）シランなどのフルオロカーボン処理剤を挙げることができる。耐汚染処理は、ポリエチレングリコールシランを含んでもよい。薄膜が使用されるとき、これらの薄膜は更なる耐久性をナノ構造体に提供することができ、又は薄膜の屈折率に応じて固有の光学効果を提供することができる。特定のタイプの薄膜は、ダイヤモンド様カーボン（ＤＬＣ）、ダイヤモンド様ガラス（ＤＬＧ）、アモルファスシリコン、窒化ケイ素、プラズマ重合シリコーン油、アルミニウム、銅等を含んでもよい。
【００９２】
基材、機能層、及びナノ構造化表面の順番で含む複合体に関して、複合体は、例えば、
第１主表面及び概して反対側の第２主表面を有する基材と、反対側の第１及び第２主表面を有する機能層とを提供することであって、機能層の第１主表面は基材の第１主表面上に配置される、ことと、
マトリックス材料及びマトリックス材料中のナノスケール分散相を含む、コーティング可能な組成物を、機能層の第１主表面上にコーティングすることと、
必要に応じてコーティングを乾燥させ（及び必要に応じて乾燥させたコーティングを硬化させ）、マトリックス及びマトリックス中のナノスケール分散相を含む物品を提供することと、
物品の第２主表面を反応性イオンエッチングに暴露することと、を含む方法により製造することができ、イオンエッチングは、
減圧容器中で円筒形の電極上に物品を配置すること、
既定の圧力にて（例：１ミリトール〜２０ミリトール（０．１３Ｐａ〜２．６７Ｐａ）の範囲で）エッチングガスを減圧容器に導入すること、
円筒形の電極と対電極の間にプラズマ（例：酸素プラズマ）を生成すること、
円筒形の電極を回転させて、基材を移動させること、及び
コーティングを異方性エッチングして、ランダムナノ構造化異方性表面を提供することを含む。
【００９３】
基材に対して順番に、第２機能層、及び第２ナノ構造化表面を更に含む複合体に関し、前述の方法は、例えば基材の各主表面上に機能層（これは同一であっても異なっていてもよい）を備える基材を提供し、並びに、機能層上に第２ナノ構造化表面を適用することで実施することができる。一部の実施形態では、第２ナノ構造化表面は、第１ナノ構造化表面と同時に適用される。一部の実施形態では、第２機能層は、第１ナノ構造化表面が適用された後に提供される一方で、他方では、例えば第１ナノ構造化表面の適用時に提供される。
【００９４】
本明細書に記載の複合体は、順番に基材、ナノ構造化表面、及び機能層を含み、複合体は、例えば
第１主表面及び概して反対側の第２主表面を有する基材を提供することと、
マトリックス材料及び第１マトリックス材料中のナノスケール分散相を含む、コーティング可能な組成物を、基材の第１主表面上にコーティングすることと、
必要に応じてコーティングを乾燥させて（及び必要に応じて乾燥させたコーティングを硬化させて）、マトリックス及びマトリックス中のナノスケール分散相を含む物品を提供することと、
物品の主表面を反応性イオンエッチングに暴露することとを含む方法により製造することができ、イオンエッチングは、
減圧容器中で円筒形の電極上に物品を配置すること、
既定の圧力にて（例：１ミリトール〜２０ミリトール（０．１３Ｐａ〜２．６７Ｐａ）の範囲で）エッチングガスを減圧容器に導入すること、
円筒形の電極と対電極の間にプラズマ（例：酸素プラズマ）を生成すること、
円筒形の電極を回転させて、基材を移動させること、及び
コーティングを異方性エッチングして、第１ランダムナノ構造化異方性表面を提供すること、及び
ランダムナノ構造化異方性表面上に機能層を配置することを含む。
【００９５】
基材に対して順番に、第２ナノ構造化表面及び第２機能層を更に含む複合体に関し、前述の方法は、例えば機能層上に第２ナノ構造化表面を適用することと、次いで機能層を、第２ナノ構造化表面の主表面上に機能層（これは同一であっても異なっていてもよい）を配置することによって実施することができる。一部の実施形態では、第２ナノ構造化表面は、第１ナノ構造化表面と同時に適用される。一部の実施形態では、第２機能層は、第１ナノ構造化表面が適用された後に提供される一方で、他方では、例えば第１ナノ構造化表面の適用時に提供される。
【００９６】
透明な導電薄膜を成長させるために使用される、化学蒸着（ＣＶＤ）、マグネトロンスパッタリング、蒸着、及びスプレー熱分解などの複数の堆積技術が存在する。有機発光ダイオードの製造の際にはガラス基材が広範に使用されてきた。しかしながら、ガラス基材は、ある種の用途（カーナビ及びポータブル・コンピュータなど）に関しては望ましくない傾向がある。ガラスは脆性であることから、柔軟性が所望される場合には望ましくない。同様に、一部の用途（例：巨大ディスプレイ）に関しては、ガラスはあまりにも重量が重すぎる。プラスチック基材は、ガラス基材の代替基材である。低温（２５℃〜１２５℃）スパッタリングによるプラスチック基材上での透明な導電薄膜の成長は、例えばＧｉｌｂｅｒｔらの「４７ｔｈ  Ａｎｎｕａｌ  Ｓｏｃｉｅｔｙ  ｏｆ  Ｖａｃｕｕｍ  Ｃｏａｔｅｒｓ  Ｔｅｃｈｎｉｃａｌ  Ｃｏｎｆｅｒｅｎｃｅ  Ｐｒｏｃｅｅｄｉｎｇｓ」（１９９３）、Ｔ．Ｍｉｎａｍｉらの「Ｔｈｉｎ  Ｓｏｌｉｄ  Ｆｉｌｍ」（Ｖｏｌ．２７０，ｐ．３７、１９９５）、及びＪ．Ｍａの「Ｔｈｉｎ  Ｓｏｌｉｄ  Ｆｉｌｍｓ」（ｖｏｌ．３０７，ｐ．２００、１９９７）に報告されている。他の成膜技術、パルスレーザー堆積が、例えば米国特許第６，６４５，８４３号（Ｋｉｍら）に記載され、この特許中ではなめらかで低電気抵抗性の酸化インジウムスズ（ＩＴＯ）コーティングがポリエチレンテレフタレート（ＰＥＴ）基材上に形成される。導電層は、導電性元素金属、導電性金属合金、又は導電性金属酸化物、導電性金属窒化物、導電性金属炭化物、又は導電性金属ホウ化物、及びこれらの組み合わせを含み得る。好ましい導電性金属としては、銀、銅、アルミニウム、金、パラジウム、プラチナ、ニッケル、ロジウム、ルテニウム、アルミニウム、及び亜鉛などの元素が挙げられる。銀−金合金、銀−パラジウム合金、銀−金−パラジウム合金、又はお互いとの又は他の金属との混合物としてこれらの金属を含有している分散体などの、これらの金属の合金もまた、使用することができる。酸化インジウムスズ（ＩＴＯ）、インジウム酸化亜鉛（ＩＺＯ）、並びにアルミニウム、ガリウム及びホウ素などのドーパントを含む又はこれらのドーパントを含まない酸化亜鉛、などの透明な導電性酸化物（ＴＣＯ）、他のＴＣＯ、及びこれらの組み合わせもまた導電層として用いることができる。好ましくは、導電性金属層の物理的な厚さは約３ｎｍ〜約５０ｎｍであり（一部の実施形態では、約５ｎｍ〜約２０ｎｍ）、一方、透明な導電性酸化物層の物理的な厚さは約１０ｎｍ〜約５００ｎｍ（一部の実施形態では約２０ｎｍ〜約３００ｎｍ）の範囲である。得られた導電層は、典型的には、３００オーム／ｓｑ未満のシート抵抗を提供し得る。（一部の実施形態では、２００オーム／ｓｑ、更には１００オーム／ｓｑ）。ナノ構造化表面に適用される機能層に関し、層は、ナノ構造化表面と堆積層の間の境界面にて、並びに空気を含有している機能性コーティング層の第２表面にて、又は他の機材表面にて、反射防止機能が生成されるようにナノ構造化表面の輪郭に沿うものであり得る。
【００９７】
透明な導電薄膜は、例えば透明な導電ポリマーから製造することができる。導電ポリマーとしては、ポリアセチレン、ポリアニリン、ポリピロール、ＰＥＴＯＴ／ＰＳＳ（ポリ（３，４−エチレンジオキシチオフェン）／ポリスチレンスルホン酸）、又はポリチオフェンの誘導体が挙げられる。（例えばＳｋｏｔｈｅｉｍらの「Ｈａｎｄｂｏｏｋ  ｏｆ  Ｃｏｎｄｕｃｔｉｎｇ  Ｐｏｌｙｍｅｒｓ」（１９９８）を参照されたい）。理論に束縛されることを望むものではないが、これらのポリマーは、伝導を可能にする共役二重結合を有するものと考えられる。更に、理論に束縛されることを望むものではないが、ポリチオフェンはバンド構造を操作することにより、可視光線に対し透過性のＨＵＭＯ−ＬＵＭＯ分離が生じるよう改質されているものと考えられる。ポリマーにおいて、バンド構造は分子軌道により決定される。有効なバンドギャップは、最高被占軌道（ＨＯＭＯ）及び最低空軌道（ＬＵＭＯ）間を分離する。
【００９８】
透明な導電層は、例えば中実又は中空であり得る異方性ナノスケール材料を含み得る。中実の異方性ナノスケール材料としては、ナノ繊維及びナノプレートレットが挙げられる。中空の異方性ナノスケール材料としては、ナノチューブが挙げられる。典型的には、ナノチューブは１０：１超のアスペクト比（長さ：直径）を有する（一部の実施形態では５０：１超、又は更には１００：１超）。ナノチューブの長さは、典型的には５００ｎｍ超である（一部の実施形態では、１マイクロメートル超、又は更には１０マイクロメートル超）。これらの異方性のナノスケール材料は、任意の導電材料から製造することができる。ほとんどの場合、導電材料は金属である。金属材料は、金属原子（例：遷移金属）又は金属化合物（例：金属酸化物）であり得る。金属材料はまた、金属合金又はバイメタル材料（２種以上の金属を含む材料）であってもよい。好適な材料としては、銀、金、銅、ニッケル、金めっき銀、プラチナ、及びパラジウムが挙げられる。導電材料は、非金属であってもよい（炭素又はグラファイト（炭素の同素体）など）。
【００９９】
ガス（例：水蒸気及び酸素）バリア薄膜は、典型的に、薄膜表面上に比較的薄い（例、約１００ｎｍ〜約３００ｎｍ）金属酸化物（酸化アルミニウム、酸化マグネシウム、又は酸化ケイ素）層を含む。ガスバリア薄膜を提供するための、薄膜上の他の代表的な層としては、セラミックス、例えば酸化ケイ素、窒化ケイ素、酸化窒化アルミニウム（aluminum oxide nitride）、酸化マグネシウム、酸化亜鉛、酸化インジウム、酸化スズ、スズをドープした酸化インジウム、及びアルミニウムをドープした酸化亜鉛が挙げられる。ガスバリア薄膜は、単一のバリア層であっても、又は複数のバリア層からなる構成体であってもよい。バリア層は、導電機能など、複数の機能特性を含んでもよい。
【０１００】
いくつかの実施形態では、ナノスケールの分散相を含むマトリックスの表面は、マイクロ構造化されてもよい。例えば、Ｖ型溝のマイクロ構造化表面を備える、透明な導電性酸化物コーティング基材は、ナノ分散相を含む重合性マトリックス材料でコーティングされ、プラズマエッチングによって処理されて、Ｖ型の溝のマイクロ構造化表面上にナノ構造体を形成してもよい。他の実施例は、米国特許第７，３７８，１３６号（Ｐｏｋｏｒｎｙら）に記録される、溶媒蒸発プロセスの制御により多溶媒コーティング溶液から得られる、微細ミクロ構造化表面、若しくは米国特許第７，６０４，３８１号（Ｈｅｂｒｉｎｋら）に記録されるミクロ複製方法による構造化表面、又は例えば電場及び磁場により誘発される他の任意の構造化表面を含む。
【０１０１】
必要に応じて、本明細書に記載の物品は、基材の第２表面上に配置された光学的に透明な接着剤を更に含む。本開示に使用され得る光学的に透明な接着剤は、好ましくは光学的に透明な接着剤のためのヘイズ及び透過率試験の実施例の項で、以下に記載されている内容において、２５マイクロメートル厚のサンプルで測定されたとき、少なくとも約９０％以上の光学透過率と、約５％未満のヘイズ値を呈するものである。適した光学的に透明な接着剤は、帯電防止特性を有してもよく、腐食感受性の層と適合性があってもよく、接着剤を延伸することによって基材から剥離することができてもよい。例示の光学的に透明な接着剤としては、帯電防止の光学的に透明な感圧接着在に関するＰＣＴ公開番号ＷＯ  ２００８／１２８０７３号（Ｅｖｅｒａｅｒｔｓら）に記載のもの；延伸剥離型の光学的に透明な接着剤に関する米国特許出願公開第２００９／０２２９７３２（Ａ１）号（Ｄｅｔｅｒｍａｎら）に記載のもの；酸化インジウムスズと相溶性の光学的に透明な接着剤に関する米国特許出願公開第２００９／００８７６２９号（Ｅｖｅｒａｅｒｔｓら）に記載のもの；光学的に透過性な接着剤を有する帯電防止性の光学的な構成体に関する米国特許出願公開第２０１０／００２８５６４号（Ｅｖｅｒａｅｒｔｓら）に記載のもの；腐食感受性層と適合性のある接着剤に関する米国特許出願公開第２０１０／００４０８４２号（Ｅｖｅｒａｅｒｔｓら）に記載のもの；光学的に透明な延伸剥離型接着剤テープに関するＰＣＴ公開番号ＷＯ  ２００９／１１４６８３号（Ｈａｍｅｒｓｋｉら）に記載のもの、及び延伸剥離型テープに関するＰＣＴ公開番号ＷＯ  ２０１０／０７８３４６号（Ｈａｍｅｒｓｋｉら）に記載のものが挙げられる。一実施形態では、光学的に透明な接着剤は、約５マイクロメートルまでの厚さを有する。
【０１０２】
一部の実施形態では、本明細書に記載のナノ構造化物品は、マルチ（メタ）アクリレート、ポリエステル、エポキシ、フルオロポリマー、ウレタン、又はシロキサン（これらのブレンド又はコポリマーを包含する）のうちの少なくとも１つを含む架橋可能なマトリックスに分散させた、ＳｉＯ２ナノ粒子又はＺｒＯ２ナノ粒子を少なくとも１つ含む、ハードコートを更に含む。市販されている液体−樹脂系材料（典型的に「ハードコート」と呼ばれる）は、マトリックスとして、又はマトリックスの構成要素として使用され得る。このような材料としては、Ｃａｌｉｆｏｒｎｉａ  Ｈａｒｄｃｏａｔｉｎｇ  Ｃｏ．（Ｓａｎ  Ｄｉｅｇｏ，ＣＡ）から商品名「ＰＥＲＭＡＮＥＷ」で市販されているもの；及びＭｏｍｅｎｔｉｖｅ  Ｐｅｒｆｏｒｍａｎｃｅ  Ｍａｔｅｒｉａｌｓ（Ａｌｂａｎｙ，ＮＹ）から商品名「ＵＶＨＣ」で市販されているものが挙げられる。加えて、Ｎａｎｏｒｅｓｉｎｓ  ＡＧ（Ｇｅｅｓｔｈａｃｈｔ  Ｇｅｒｍａｎｙ）から商品名「ＮＡＮＯＣＲＹＬ」及び「ＮＡＮＯＰＯＸ」で入手可能なものなどの、ナノ粒子を充填された市販のマトリックスを使用することもできる。
【０１０３】
異なる屈折率を有する１つの媒体から、他の媒体へとナノ構造化表面を光が通過するとき、ランダムナノ構造化表面は、境界面の反射を効果的に最小限に抑えることができる。ナノ構造化表面層の厚さが０．５マイクロメートル超であるとき、ナノ構造化表面層の屈折率が基材と異なる場合は、境界面の追加的な反射が誘発され、これはひいては、基材から別の媒体へと、ナノ構造化表面と接触しながらナノ構造化表面層を通過する光の合計反射率を増加させ、又は逆も同様である。更に、ナノ構造化表面層の厚さが０．５マイクロメートル超であるとき、ナノ構造化表面層と基材の屈折率の差と、ナノ構造化表面層の厚さの変動は、望ましくない干渉縞の出現を誘発し得る。０．５マイクロメートルまでの平均厚さ（一部の実施形態では、０．４マイクロメートルまでの、０．３マイクロメートルまでの、０．２５マイクロメートルまでの、０．２マイクロメートルまでの、０．１５マイクロメートルまでの、０．１マイクロメートルまでの、又は更には０．０７５マイクロメートルまでの平均厚さ）を有するランダムナノ構造化表面層を含むナノ構造化物品は、したがって、低干渉縞の高性能な反射防止光学物品の作製に有用である。ランダムナノ構造化表面上に配置された機能層（すなわち透明な導電層又はガスバリア層のうちの少なくとも１つ）と共に使用するために、０．５マイクロメートルまでの平均厚さ（一部の実施形態では、０．４マイクロメートルまでの、０．３マイクロメートルまでの、０．２５マイクロメートルまでの、０．２マイクロメートルまでの、０．１マイクロメートルまでの、０．１５マイクロメートルまでの、更には０．０７５マイクロメートルまでの平均厚さ）を有するナノ構造化表面層は同様に、干渉縞と、基材からナノ構造化表面層を通って機能層内に入る（逆もまた同様）境界面反射とを最小限に抑え、光学性能を大きく強化することができる。
【０１０４】
図５は、本明細書に開示される（低干渉縞の反射防止ナノ構造化）物品を使用する、例示のディスプレイ１００（例、液晶ディスプレイ（ＬＣＤ））の概略断面図を示す。一実施形態では、複合体１０２は、透明基材と、反対側の第１表面１０４ａ及び第２表面１０４ｂを有する透明導電性酸化物がコーティングされた基材若しくは偏光子１０４とを含み、この第１表面１０４ａ上にはナノ構造化反射防止層１０６が配置され、第２表面１０４ｂ上には光学的に透明な接着剤１０８が配置されている。任意により、剥離ライナー（図示されない）が、光学的に透明な接着剤を保護するために使用されてもよく、かつプレマスク（図示されない）がプロセス及び保管中に反射防止コーティングを保護するために使用されてもよい。光学的に透明な接着剤１０８がガラス基材１１０に直接接触するように、複合体１０２は次いでガラス基材１１０に積層され、このガラス基材は次いで典型的にはエアギャップ１１４が反射防止コーティング１０６と液晶モジュール１１２の間に配置された状態で、液晶モジュール１１２へと組み立てられる。
【０１０５】
一部の実施形態では、本明細書に記載の物品は、フィルムの一方の側の表面の面積全体に剥離可能な接着剤層を有する表面保護接着シート（ラミネートが予めマスキングされたフィルム）、例えばナノ構造化物品の表面に対するポリエチレンフィルム、塩化ビニルフィルム又はポリエチレンテレフタレートフィルムを、ナノ構造化物品の表面に上述のポリエチレンフィルム、ポリプロピレンフィルム、塩化ビニルフィルム又はポリエチレンテレフタレートフィルムを重ねることによって更に含む。
【０１０６】
代表的な実施形態
１．第１主表面、及び概して反対側の第２主表面を有する基材と、第１主表面上の第１層とを含む物品であって、この第１層は第１ランダムナノ構造化表面を有し、この第１層は０．５マイクロメートルまで（一部の実施形態では０．４マイクロメートル、０．３マイクロメートル、０．２５マイクロメートル、０．２マイクロメートル、０．１マイクロメートル、０．１５マイクロメートル、又は更には０．０７５マイクロメートルまで）の平均厚さを有する。
【０１０７】
２．第１層がマトリックス及びナノスケール分散相を含む、実施形態１に記載の物品。
【０１０８】
３．マトリックスが高分子マトリックスである、実施形態２に記載の物品。
【０１０９】
４．第１ランダムナノ構造化表面が異方性である、実施形態１〜３のいずれか一項に記載の物品。
【０１１０】
５．第１ランダムナノ構造化異方性表面が、１％未満の反射率（％）を有する、実施形態４に記載の物品。
【０１１１】
６．基材が偏光子である、実施形態１〜５のいずれかに記載の物品。
【０１１２】
７．偏光子は反射性偏光子である、実施形態６に記載の物品。
【０１１３】
８．偏光子は吸収性偏光子である、実施形態６に記載の物品。
【０１１４】
９．偏光子が拡散性である、実施形態６又は７に記載の物品。
【０１１５】
１０．基材の第１主表面と第１層の間に配置された機能層を更に含み、この機能層が透明な導電層又はガスバリア層のうちの少なくとも１つである、実施形態１〜９のいずれか１つに記載の物品。
【０１１６】
１１．第１ランダムナノ構造化表面上に配置された機能層を更に含み、この機能層が透明な導電層又はガスバリア層のうちの少なくとも１つである、実施形態１〜９のいずれか１つに記載の物品。
【０１１７】
１２．基材の第２主表面上の第２層を更に含み、この第２層はランダムナノ構造化表面を有し、この第２層は０．５マイクロメートルまで（一部の実施形態では０．４マイクロメートルまで、０．３マイクロメートルまで、０．２５マイクロメートルまで、０．２マイクロメートルまで、０．１５マイクロメートルまで、又は更には０．０７５マイクロメートルまで）の平均厚さを有する、実施形態１〜１１のいずれか１つに記載の物品。
【０１１８】
１３．基材の第２主表面と第２層の間に配置された機能層を更に含み、この機能層が透明な導電層又はガスバリア層のうちの少なくとも１つである、実施形態１１に記載の物品。
【０１１９】
１４．第２ランダムナノ構造化表面上に配置された機能層を更に含み、この機能層が透明な導電層又はガスバリア層のうちの少なくとも１つである、実施形態１１に記載の物品。
【０１２０】
１５．基材の第２表面上に配置された光学的に透明な接着剤を更に含み、この光学的に透明な接着剤が、少なくとも９０％の可視光透過率及び５％未満のヘイズを有する、実施形態１〜９のいずれか１つに記載の物品。
【０１２１】
１６．第１層と基材の第１主表面の間の干渉縞は、第１層の厚さが１．２５マイクロメートルである場合、同じ物品と比較して、少なくとも５０％（一部の実施形態では少なくとも７５％）低減される、実施形態１〜１５のいずれか１つに記載の物品。
【０１２２】
１７．第１ランダムナノ構造化主表面上に配置された予め被覆された薄膜を更に含む、実施形態１〜９又は１６のいずれか１つに記載の物品。
【０１２３】
本発明の利点及び実施形態は、以下の実施例により更に例示されるが、これらの実施例に列挙したその特定の材料及び量、並びに他の条件及び詳細は、本発明を過度に限定すると解釈されるべきではない。すべての部及びパーセンテージは、特に記載されていない限り、重量に基づく。
【実施例】
【０１２４】
手順１−ロールツーロールサンプルのプラズマ処理
以下の実施例において、手順１に対する参照は以下の操作を表す。処理されるポリマーフィルムは、図１に表される円筒形ＲＩＥ装置内に配置された。より詳細には、ドラム電極の幅は４２．５インチ（１０６．３ｃｍ）であり、かつターボ分子ポンプによりポンピングを実施した。当業者は、このことが、プラズマ加工において従来的に行なわれるよりも遥かに低い操作圧で、本装置が動作したことを意味するものと認識する。
【０１２５】
高分子フィルムのロールはチャンバ内に搭載され、フィルムはドラム電極の周囲に巻き付けられ、ドラムの反対側上の巻取りロールに固定された。巻き出し及び巻取りテンションは３ポンド（１３．３Ｎ）に維持された。チャンバのドアは閉鎖され、チャンバは基準圧５×１０−４トール（０．０６７Ｐａ）まで排気された。その後、酸素がチャンバ内に導入された。動作圧は公称１０ミリトール（１．３３Ｐａ）だった。５５００ワットの電力の無線周波エネルギーを、ドラムに適用することによってプラズマが生成された。特定の実施例において記載されるように、所望の速度において、フィルムが移送されるように、ドラムが回転させられた。
【０１２６】
手順２−シートサンプルのプラズマ処理
手順２は、高分子フィルムのシートサンプルがドラム電極の縁部周囲に貼られたことを除き、手順１の説明と同じである。ドラムは一定速度で回転させられ、その後、特定の実施例において記載されるように、異なる時間の長さでプラズマ処理が行われた。
【０１２７】
手順３−平均パーセント反射率の測定
この手順の結果により、プラズマ処理された薄膜表面の平均反射率％（％Ｒ）の測定値が得られた。薄膜の１つのサンプルは、サンプルの裏側に黒いビニルテープ（Ｙａｍａｔｏ  Ｉｎｔｅｒｎａｔｉｏｎａｌ  Ｃｏｒｐｏｒａｔｉｏｎ（Ｗｏｏｄｈａｖｅｎ，ＭＩ）から商標名「２００−３８」として得られる）を適用することによって調整された。この黒いテープは、ブラックテープとサンプルの間に捕捉された気泡が、確実にないようにするために、ローラーを用いて適用された。同じ黒いビニルテープを、似通った方法で透明のガラススライドに適用した。この透明のガラススライドの両面の反射率は、対照サンプルに単独で黒色ビニルテープのパーセント反射率を確率させるよう予め設定されていた。光学的に透明な接着剤を含む複合物品を測定するために、この手順が使用されたとき、複合物品が透明のガラススライドに最初に予め積層され、その後、黒いテープでガラス表面上に更に積層された。
【０１２８】
次に、テープを積層した第１サンプルの非テープ積層面及び続いて対照を、カラーガイドスフィア（ＢＹＫ−Ｇａｒｄｉｎｅｒ（Ｃｏｌｕｍｂｉａ，ＭＤ）から商品名「ＳＰＥＣＴＲＯ−ＧＵＩＤＥ」で入手）の開口部に対して配置し、前側表面の合計反射率（％）（反射及び拡散）を測定した。次いで４００〜７００ｎｍの波長範囲において、１０°の入射角でパーセント反射率が測定され、平均パーセント反射率は、対照のパーセント反射率を引くことによって算出された。
【０１２９】
手順４−平均％透過率及びヘイズの測定
平均％透過率及びヘイズの測定は、分光光度計（モデル９９７０；ＢＹＫ  Ｇａｒｄｎｅｒから商品名「ＢＹＫ  ＧＡＲＤＮＥＲ  ＴＣＳ  ＰＬＵＳ  ＳＰＥＣＴＲＯＰＨＯＴＯＭＥＴＥＲ」）を使用して測定された。
【０１３０】
（実施例１〜４）
５０ｗｔ％のシリカナノ粒子を含むトリメチロールプロパントリアクリレート（ＴＭＰＴＡ）組成物（Ｈａｎｓｅ  Ｃｈｅｍｉｅ  ＵＳＡ（Ｈｉｌｔｏｎ  Ｈｅａｄ  Ｉｓｌａｎｄ，ＳＣ）から商品名「ＮＡＮＯＣＲＹＬ  Ｃ１５０」で入手）を、トリメチロールプロパントリアクリレート（Ｓａｒｔｏｍｅｒ（Ｅｘｔｏｎ，ＰＡ）から商品名「ＳＲ３５１Ｈ」で入手）で希釈し、２０ｗｔ％のシリカナノ粒子コーティング溶液を作製した。２０ｗｔ％のシリカナノ粒子コーティング濃縮物を７０／３０のメチルエチルケトン（ＭＥＫ）／メトキシルプロパノールを用いて更に希釈することで固形分２．５ｗｔ％のコーティング溶液を作製した。光開始剤（ＢＡＳＦ  Ｓｐｅｃｉａｌｔｙ  Ｃｈｅｍｉｃａｌｓ（Ｔａｒｒｙｔｏｗｎ，ＮＹ）から商品名「ＩＲＧＡＣＵＲＥ  １８４」で入手）を、以下の表１の配合に従って溶液に添加した。
【０１３１】
【表１】
2014509967.tif 000003
【０１３２】
コーティングは次いで、５ミル（１２７マイクロメートル）のギャップ（ウェブ速度：１００ｆｐｍ（３０．５ｍ／分））を使用し、ロール・ツー・ロールプロセスを用いて２ミル（５０．８マイクロメートル）の２軸配向ポリエチレンテレフタレート（ＰＥＴ）フィルム（ＤｕＰｏｎｔ（Ｗｉｌｍｉｎｇｔｏｎ，ＤＥ）から商品名「６９２」で入手した）のプライマー処理されていない面上にコーティングされた。コーティングは室温で乾燥され、次いで、その後にそれを１６０°Ｆ（７１℃）で更に乾燥させ、Ｈバルブ（Ｆｕｓｉｏｎ  Ｓｙｓｔｅｍｓ（Ｒｏｃｋｖｉｌｌｅ，ＭＤ））によって紫外線（ＵＶ）で硬化した（３００Ｗ／リニアインチ（１１８．１Ｗ／ｃｍ））。コーティングの流量は、コーティング厚さに変化を与えるよう調節された。コーティング厚さは、走査型電子顕微鏡（ＳＥＭ）を使用して推定された。手順３及び４によるコーティング率（ｇ／ｃｍ３）、コーティング厚さ、及び光学的特性を以下の表２に報告する。
【０１３３】
【表２】
2014509967.tif 000004
【０１３４】
上記の表２に報告されているコーティングの外観は、ＰＥＴフィルムのコーティングされていない面を黒のビニルテープ（「２００−３８」）にラミネートすることによって外観検査した。
【０１３５】
（実施例５及び実施例６）
干渉縞のない実施例１及び２からのサンプルは、手順１に従って反応性イオンエッチング（ＲＩＥ）によって処理された。ＲＩＥ後のサンプルは干渉縞がない。ＲＩＥ後の平均反射率対処理時間は以下の表３に示す。
【０１３６】
【表３】
2014509967.tif 000005
【０１３７】
（実施例７及び８）
実施例７及び８は、固体コーティング含有量中のシリカナノ粒子が３０ｗｔ％であったことを除き、実施例１の説明どおりに調製された。コーティング配合物の構成成分を以下の表４に示す。
【０１３８】
【表４】
2014509967.tif 000006
【０１３９】
コーティングされたサンプルは実施例５及び６の説明のようにＲＩＥによって処理され、手順３及び４によるそれらの光学特性を以下の表５に示す。
【０１４０】
【表５】
2014509967.tif 000007
【０１４１】
（実施例９及び１０）
干渉縞のない実施例７及び８からのサンプルは、手順１に従って反応性イオンエッチング（ＲＩＥ）によって処理された。ＲＩＥ後のサンプルは干渉縞がない。ＲＩＥ後の平均反射率対処理時間は、以下の表６に示す（手順３を使用して測定した）。
【０１４２】
【表６】
2014509967.tif 000008
【０１４３】
（実施例１１〜１３）
４００グラムのコロイド状５ｎｍシリカ粒子（Ｎａｌｃｏ  Ｃｈｅｍｉｃａｌ  Ｃｏ．（Ｎａｐｅｒｖｉｌｌｅ，ＩＬ）から、商品名「ＮＡＬＣＯ  ２３２５」として得られる）が、１クオート（０．９５リットル）ジャーに充填された。阻害剤濃度５重量％にて、水に、４５０グラムの１−メトキシ−２−プロパノール、２７．８２グラムの３−（メタクリロイルオキシ）プロピルトリメトキシシラン、及び０．２３グラムのヒンダードアミン窒素酸化物阻害剤（Ｃｉｂａ  Ｓｐｅｃｉａｌｔｙ  Ｃｈｅｍｉｃａｌ，Ｉｎｃ．（Ｔａｒｒｙｔｏｗｎ，ＮＹ）から商品名「ＰＲＯＳＴＡＢ  ５１２８」で入手）を一緒に混合し、撹拌しながら広口瓶に加えた。ジャーは密閉されて、８０℃まで１６時間にわたり加熱され、表面改質シリカ分散体を形成した。溶媒を回転蒸発によって混合物から除去し、４４．３ｗｔ．％の固溶体を形成した。溶液は、１０ｗｔ．％の５ｎｍ  ＳｉＯ２コーティングを形成するためにトリメチロールプロパントリアクリレート（「ＳＲ  ３５１Ｈ」）と混合され、イソプロピルアルコール（ＩＰＡ）と更に希釈され、以下の表７に示される組成物を有する２．５ｗｔ．％固体のコーティング溶液を形成した。
【０１４４】
【表７】
2014509967.tif 000009
【０１４５】
得られたコーティング溶液は、従来のメイヤーロッド（実施例１１〜１３に関してそれぞれ＃３、＃４、及び＃５のバー）を使用して、５ミル（０．１０ｍｍ）のＰＥＴ（ＤｕＰｏｎｔから商品名「６１８」で入手した）のプライマー処理されていない面上に適用した。コーティングした基材を換気されたフード内で室温で１５分間乾燥させ、次に、５０ｆｐｍ（１５．２ｍｐｍ）（０．２５ｍ／ｓ）にて、窒素雰囲気下で、Ｈバルブを使用して硬化させた。コーティング溶液中の固形分％とメイヤーロッドの湿潤厚さとの関係により推定されたコーティング厚さは、＃３、＃４、及び＃５のバーそれぞれに関して２２９ｎｍ未満、１８３ｎｍ未満、及び１３７ｎｍ未満だった。手順３及び４による光学特性及びメイヤーロッド＃３、＃４、及び＃５のバーから作製されるサンプルのコーティング外観を表８に示す。
【０１４６】
【表８】
2014509967.tif 000010
【０１４７】
（実施例１４〜１６）
実施例１１〜１３のサンプルは、手順２に従って反応性イオンエッチング（ＲＩＥ）によって処理された。ＲＩＥ後のサンプルは干渉縞がない。ＲＩＥ後の光学特性対処理時間を、以下の表９に示す（手順３及び４によって測定された）。
【０１４８】
【表９】
2014509967.tif 000011
【０１４９】
本開示の範囲及び趣旨から外れることなく、本発明の予測可能な修正及び変更が当業者には自明であろう。本発明は、説明を目的として本出願に記載される各実施形態に限定されるべきものではない。
【図１】
2014509967.tif 000012
【図２】
2014509967.tif 000013
【図３】
2014509967.tif 000014
【図４】
2014509967.tif 000015
【図５】
2014509967.tif 000016
【国際調査報告】
2014509967.tif 000017
2014509967.tif 000018